(57)【要約】  本発明は、改良形電気光学バックミラー要素及び該要素を組み込んだ組立体に関する。【選択図】  図２ａ
2007534981.tif 000002
【特許請求の範囲】
【請求項１】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と
を含み、
前記スペクトルフィルタ材料のｂ*値が、前記少なくとも部分的に反射性の材料スタックのｂ*値よりも小さいことを特徴とする装置。
【請求項２】
バックミラー要素として構成される請求項１に記載の装置。
【請求項３】
ガラス接触角に対し水接触角を変える前記第１のほぼ透明な基板の第１の表面上にコーティングを更に含むことを特徴とする請求項１に記載の装置。
【請求項４】
前記コーティングが親水性であることを特徴とする請求項３に記載の装置。
【請求項５】
前記コーティングが疎水性であることを特徴とする請求項３に記載の装置。
【請求項６】
前記第１のほぼ透明な基板と前記第２の基板との間に位置決めされた１次シール材料を更に含み、前記１次シール材料が、前記スペクトルフィルタ材料内でビード歪を引き起こさないように構成されたスペーサビーズを含むことを特徴とする請求項１に記載の装置。
【請求項７】
前記スペクトルフィルタ材料がクロムを含むことを特徴とする請求項１に記載の装置。
【請求項８】
前記第１のほぼ透明な基板と前記第２の基板との間に位置決めされた１次シール材料を更に含み、前記１次シール材料が、前記第２の基板の第４の表面から見たときに少なくとも部分的に可視であることを特徴とする請求項１に記載の装置。
【請求項９】
前記第１のほぼ透明な基板と前記第２の基板との間に位置決めされたプラグ材料を更に含み、前記プラグ材料が、前記第２の基板を介して紫外線硬化性であることを特徴とする請求項１に記載の装置。
【請求項１０】
摩擦嵌合電気コネクタと、前記ミラー要素上の少なくとも１つの電気接続ポストとを有する電気回路基板を更に含み、前記電気接続ポストが、前記摩擦嵌合電気コネクタと電気的に導通していることを特徴とする請求項１に記載の装置。
【請求項１１】
少なくとも１つのＪクリップを更に含むことを特徴とする請求項１に記載の装置。
【請求項１２】
前記Ｊクリップが、成形可能接点材料であることを特徴とする請求項１１に記載の装置。
【請求項１３】
第２の表面材料スタックと第３の表面材料スタックの少なくとも一方が、絶縁区域を生成する薄いレーザ線を含むことを特徴とする請求項１に記載の装置。
【請求項１４】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項１に記載の装置。
【請求項１５】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記第１のほぼ透明な基板と前記第２の基板との間に位置決めされた１次シール材料と
を含み、
前記１次シール材料が、前記第２の基板の第４の表面から見たときに少なくとも部分的に可視であることを特徴とする装置。
【請求項１６】
前記第１のほぼ透明な基板と前記第２の基板との間に位置決めされたプラグ材料を更に含み、前記プラグ材料が、前記第２の基板を介して紫外線硬化性であることを特徴とする請求項１５に記載の装置。
【請求項１７】
バックミラー要素として構成されることを特徴とする請求項１５に記載の装置。
【請求項１８】
ガラス接触角に対して水接触角を変える前記第１のほぼ透明な基板の第１の表面上にコーティングを更に含むことを特徴とする請求項１５に記載の装置。
【請求項１９】
前記コーティングが、親水性であることを特徴とする請求項１８に記載の装置。
【請求項２０】
前記コーティングが、疎水性であることを特徴とする請求項１８に記載の装置。
【請求項２１】
前記第１のほぼ透明な基板と前記第２の基板との間に位置決めされた１次シール材料を更に含み、前記１次シール材料が、前記スペクトルフィルタ材料内でビード歪を引き起こさないように構成されたスペーサビーズを含むことを特徴とする請求項１５に記載の装置。
【請求項２２】
前記スペクトルフィルタ材料が、クロムを含むことを特徴とする請求項１５に記載の装置。
【請求項２３】
少なくとも１つのＪクリップを更に含むことを特徴とする請求項１５に記載の装置。
【請求項２４】
前記Ｊクリップが、成形可能接点材料であることを特徴とする請求項２３に記載の装置。
【請求項２５】
前記スペクトルフィルタ材料のｂ*値が、前記少なくとも部分的に反射性の材料スタックのｂ*値よりも小さいことを特徴とする請求項１５に記載の装置。
【請求項２６】
第２の表面材料スタックと第３の表面材料スタックの少なくとも一方が、絶縁区域を生成する薄いレーザ線を含むことを特徴とする請求項１５に記載の装置。
【請求項２７】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項１５に記載の装置。
【請求項２８】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記第１のほぼ透明な基板と前記第２の基板との間に位置決めされたプラグ材料と
を含み、
前記１次シール材料が、前記スペクトルフィルタ材料内でビード歪を引き起こさないように構成されたスペーサビーズを含むことを特徴とする装置。
【請求項２９】
バックミラー要素として構成されることを特徴とする請求項２８に記載の装置。
【請求項３０】
ガラス接触角に対して水接触角を変える前記第１のほぼ透明な基板の第１の表面上にコーティングを更に含むことを特徴とする請求項２８に記載の装置。
【請求項３１】
前記コーティングが、親水性であることを特徴とする請求項３０に記載の装置。
【請求項３２】
前記コーティングが、疎水性であることを特徴とする請求項３０に記載の装置。
【請求項３３】
前記スペクトルフィルタ材料が、クロムを含むことを特徴とする請求項２８に記載の装置。
【請求項３４】
前記第１のほぼ透明な基板と前記第２の基板との間に位置決めされたプラグ材料を更に含み、前記１次シール材料が、前記第２の基板の第４の表面から見たときに少なくとも部分的に可視であることを特徴とする請求項２８に記載の装置。
【請求項３５】
前記第１のほぼ透明な基板と前記第２の基板との間に位置決めされたプラグ材料を更に含み、前記プラグ材料が、前記第２の基板を介して紫外線硬化性であることを特徴とする請求項２８に記載の装置。
【請求項３６】
摩擦嵌合電気コネクタと、前記ミラー要素上の少なくとも１つの電気接続ポストとを有する電気回路基板を更に含み、前記電気接続ポストが、前記摩擦嵌合電気コネクタと電気的に導通していることを特徴とする請求項２９に記載の装置。
【請求項３７】
少なくとも１つのＪクリップを更に含むことを特徴とする請求項２８に記載の装置。
【請求項３８】
前記Ｊクリップが、成形可能接点材料であることを特徴とする請求項３７に記載の装置。
【請求項３９】
前記スペクトルフィルタ材料のｂ*値が、前記少なくとも部分的に反射性の材料スタックのｂ*値よりも小さいことを特徴とする請求項２８に記載の装置。
【請求項４０】
第２の表面材料スタックと第３の表面材料スタックの少なくとも一方が、絶縁区域を生成する薄いレーザ線を含むことを特徴とする請求項２８に記載の装置。
【請求項４１】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項２８に記載の装置。
【請求項４２】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記少なくとも部分的に反射性の材料スタックと電気的に導通している導電性エポキシと、
前記導電性エポキシと電気的に導通しているＪクリップと
を含むことを特徴とする装置。
【請求項４３】
バックミラー要素として構成されることを特徴とする請求項４２に記載の装置。
【請求項４４】
ガラス接触角に対して水接触角を変える前記第１のほぼ透明な基板の第１の表面上にコーティングを更に含むことを特徴とする請求項４２に記載の装置。
【請求項４５】
前記コーティングが、親水性であることを特徴とする請求項４４に記載の装置。
【請求項４６】
前記コーティングが、疎水性であることを特徴とする請求項４４に記載の装置。
【請求項４７】
前記第１のほぼ透明な基板と前記第２の基板との間に位置決めされた１次シール材料を更に含み、前記１次シール材料が、前記スペクトルフィルタ材料内でビード歪を引き起こさないように構成されたスペーサビーズを含むことを特徴とする請求項４２に記載の装置。
【請求項４８】
前記スペクトルフィルタ材料が、クロムを含むことを特徴とする請求項４２に記載の装置。
【請求項４９】
前記第１のほぼ透明な基板と前記第２の基板との間に位置決めされた１次シール材料を更に含み、前記１次シール材料が、前記第２の基板の第４の表面から見たときに少なくとも部分的に可視であることを特徴とする請求項４２に記載の装置。
【請求項５０】
前記第１のほぼ透明な基板と前記第２の基板との間に位置決めされたプラグ材料を更に含み、前記プラグ材料が、前記第２の基板を介して紫外線硬化性であることを特徴とする請求項４２に記載の装置。
【請求項５１】
摩擦嵌合電気コネクタと、前記ミラー要素上の少なくとも１つの電気接続ポストとを有する電気回路基板とを更に含み、前記電気接続ポストが、前記摩擦嵌合電気コネクタと電気的に導通していることを特徴とする請求項４３に記載の装置。
【請求項５２】
前記Ｊクリップが、成形可能接点材料であることを特徴とする請求項４２に記載の装置。
【請求項５３】
前記スペクトルフィルタ材料のｂ*値が、前記少なくとも部分的に反射性の材料スタックのｂ*値よりも小さいことを特徴とする請求項４２に記載の装置。
【請求項５４】
第２の表面材料スタックと第３の表面材料スタックの少なくとも一方が、絶縁区域を生成する薄いレーザ線を含むことを特徴とする請求項４２に記載の装置。
【請求項５５】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項４２に記載の装置。
【請求項５６】
少なくとも周辺部に近接した第２の表面上にスペクトルフィルタ材料を含む第１のほぼ透明な基板と、
バックミラー要素として構成される、第３の表面の少なくとも一部上に少なくとも部分的に反射性の材料スタックを有する第２の基板と、
摩擦嵌合電気コネクタと、前記ミラー要素上の少なくとも１つの電気接続ポストとを有する電気回路基板と
を含み、
前記電気接続ポストが、前記摩擦嵌合電気コネクタと電気的に導通していることを特徴とする装置。
【請求項５７】
ガラス接触角に対して水接触角を変える前記第１のほぼ透明な基板の第１の表面上にコーティングを更に含むことを特徴とする請求項５６に記載の装置。
【請求項５８】
前記コーティングが、親水性であることを特徴とする請求項５７に記載の装置。
【請求項５９】
前記コーティングが、疎水性であることを特徴とする請求項５７に記載の装置。
【請求項６０】
前記第１のほぼ透明な基板と前記第２の基板との間に位置決めされた１次シール材料を更に含み、前記１次シール材料が、前記スペクトルフィルタ材料内でビード歪を引き起こさないように構成されたスペーサビーズを含むことを特徴とする請求項５６に記載の装置。
【請求項６１】
前記スペクトルフィルタ材料が、クロムを含むことを特徴とする請求項４２に記載の装置。
【請求項６２】
前記第１のほぼ透明な基板と前記第２の基板との間に位置決めされた１次シール材料を更に含み、前記１次シール材料が、前記第２の基板の第４の表面から見たときに少なくとも部分的に可視であることを特徴とする請求項５６に記載の装置。
【請求項６３】
前記第１のほぼ透明な基板と前記第２の基板との間に位置決めされたプラグ材料を更に含み、前記プラグ材料が、前記第２の基板を介して紫外線硬化性であることを特徴とする請求項５６に記載の装置。
【請求項６４】
少なくとも１つのＪクリップを更に含むことを特徴とする請求項５６に記載の装置。
【請求項６５】
前記Ｊクリップが、成形可能接点材料であることを特徴とする請求項６４に記載の装置。
【請求項６６】
前記スペクトルフィルタ材料のｂ*値が、前記少なくとも部分的に反射性の材料スタックのｂ*値よりも小さいことを特徴とする請求項５６に記載の装置。
【請求項６７】
第２の表面材料スタックと第３の表面材料スタックの少なくとも一方が、絶縁区域を生成する薄いレーザ線を含むことを特徴とする請求項５６に記載の装置。
【請求項６８】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項５６に記載の装置。
【発明の詳細な説明】
【技術分野】
【０００１】
（関連出願の相互参照）
本出願は、米国特許法第３５条１１９（ｅ）に基づいて、２００４年９月２９日出願の米国特許仮出願第６０／６１４，１５０号、２００４年８月２７日出願の米国特許仮出願第６０／６０５，１１１号、及び２００４年２月２７日出願の米国特許仮出願第６０／５４８，４７２号に対する優先権を主張し、これらの開示内容体は、引用により全体が本明細書に組み込まれる。本出願は、２００３年５月６日出願の米国特許出願第１０／４３０，８８５号の一部継続出願であると共に、２００２年９月３０日出願の米国特許出願第１０／２６０，７４１号の一部継続出願であり、これらの開示内容は、引用により全体が本明細書に組み込まれる。
【背景技術】
【０００２】
電気光学バックミラー要素は、車両用途において車両内部と外部の両方、運転席側及び助手席側の両方のバックミラーに関してますます一般的なものとなりつつある。典型的な電気光学要素は、車両バックミラー組立体に組み込まれたときに、要素自体の周辺部によって定められる区域よりも狭い有効視野（関連する法律、法体系、及び規格によって定められる）を有することになる。主として、有効視野は、少なくとも部分的には要素自体の構造及び／又は関連するベゼルによって制限される。
【０００３】
周辺部によって定められる区域に実質的に等しい有効視野を有する電気光学ミラー要素をもたらす様々な試みがこれまでなされている。また、これらの要素を組み込む組立体が提案されてきている。
【０００４】
【特許文献１】米国特許仮出願第６０／６１４，１５０号公報
【特許文献２】米国特許仮出願第６０／６０５，１１１号公報
【特許文献３】米国特許仮出願第６０／５４８，４７２号公報
【特許文献４】米国特許出願公開第２００４−００３２６３８号公報
【特許文献５】米国特許第７，０６４，８８２号公報
【特許文献６】米国特許第４，０９４，０５８号公報
【特許文献７】米国特許第６，１１１，６８４号公報
【特許文献８】米国特許第６，１６６，８４８号公報
【特許文献９】米国特許第６，３５６，３７６号公報
【特許文献１０】米国特許第６，４４１，９４３号公報
【特許文献１１】米国特許第６，７００，６９２号公報
【特許文献１２】米国特許第５，８２５，５２７号公報
【特許文献１３】米国特許第６，１１１，６８３号公報
【特許文献１４】米国特許第６，１９３，３７８号公報
【特許文献１５】米国特許第６，１１１，６８４号公報
【特許文献１６】米国特許第４，３７７，６１３号公報
【特許文献１７】米国特許第４，４１９，３８６号公報
【特許文献１８】米国特許第４，３０８，３１６号公報
【特許文献１９】米国特許第４，４４０，８２２号公報
【特許文献２０】米国特許第６，４４７，１２３号公報
【特許文献２１】米国特許第６，３４４，１５７号公報
【特許文献２２】米国特許第６，５８３，２０１号公報
【特許文献２３】米国特許第５，８１８，６２５号公報
【特許文献２４】米国特許第６，７００，６９２号公報
【発明の開示】
【発明が解決しようとする課題】
【０００５】
必要とされるものは、改良形電気光学ミラー要素である。これらの改良形電気光学ミラー要素を組み込んだ組立体の改良も必要とされている。
【課題を解決するための手段】
【０００６】
本発明の少なくとも１つの実施形態は、改良形電気光学ミラー要素を提供する。関連する実施形態は、要素の周辺部によって定められた区域に付随した視野に実質的に等しい有効視野を有する。
【０００７】
本発明の少なくとも１つの実施形態は、電気光学ミラー要素を組み込んだ改良形組立体を提供する。関連実施形態は、最も外側の周辺部によって定められた要素自体の区域に実質的に等しい有効視野を有する。
【０００８】
本発明の他の利点は、各図及び添付の請求項に照らして本発明の詳細な説明を読むと明
らかになるであろう。
【発明を実施するための最良の形態】
【０００９】
最初に図１を参照すると、運転者側外部バックミラー１１０ａ、助手席側外部バックミラー１１０ｂ及び内部バックミラー１１５を有する制御車両１０５が示されている。これら及び他の特徴の詳細を本明細書で説明する。制御車両は、単位倍率の内部バックミラーを含むのが好ましい。本明細書で使用される単位倍率ミラーとは、一般製造公差を超えない欠陥を除き、同じ距離で直接見たときに対象物の像の高低角及び幅が対象物の高低角及び幅に等しくなる反射面を有する平面又は平坦なミラーを意味する。少なくとも１つの関連する位置で単位倍率を与えるプリズム昼夜調整式バックミラーは、本明細書では単位倍率ミラーと考えられる。該ミラーでは、少なくとも２０度の投影視点から測定された水平夾角と、制御車両が運転者と４人の同乗者又はこれより少ない場合に平均乗員重量６８ｋｇに基づく指定定員により占有されたときに、制御車両の後部に対し６１ｍを上回らない地点から水平線に延びる平坦な路面が見える十分な垂直方向の角度とを有する視野が得られるのが好ましい。視線は、着座した乗員又はヘッドレストによって部分的に隠れる場合があることを理解されたい。運転者の目の基準点の位置は、規定又はあらゆる９５番目のパーセンタイルの男性運転者にも適切な公称位置に従うものであるのが好ましい。制御車両は、単位倍率の少なくとも１つの外部ミラーを含むのが好ましい。外部ミラーにより、制御車両の運転者は、最も広い地点で制御車両の運転者側に接する縦方向平面に垂直な線から水平に延びる、すなわち最も後方の座席位置で運転者の目の１０．７ｍ後方にある接線面から２．４ｍ外方に延びる平坦な路面が見えるのが好ましい。視線は、制御車両の後部車体又はフェンダー外形によって部分的に隠れる場合があることを理解されたい。運転者の目の基準点の位置は、規定又はあらゆる９５番目のパーセンタイルの男性運転者にも適切な公称位置に従うものであるのが好ましい。助手席側ミラーは、対応するフロントガラスのワイパ非拭き取り部分によって隠されないことが好ましく、また、運転者の着座位置から水平方向及び垂直方向の両方に傾くことによって調整可能であるのが好ましい。少なくとも１つの実施形態においては、制御車両は、助手席側に取り付けられた凸面鏡を含む。凸面鏡は、水平方向及び垂直方向の両方に傾くことによって調整されるように構成されるのが好ましい。各外部ミラーは、少なくとも１２６ｃｍの反射面を含み、且つ運転者が制御車両の関連する側に沿って後方まで見えるように位置するのが好ましい。全てのミラーの平均反射率は、ＳＡＥ推奨基準Ｊ９６４、ＯＣＴ８４に従って決定されたときに、少なくとも３５％（多くの欧州諸国では４０％）であるのが好ましい。本発明による電気光学ミラー要素に関するようなミラー要素が、複数の反射率レベルが可能である実施形態において、日中モードの最小反射率レベルは、少なくとも３５％（欧州での使用では４０％）とし、夜間モードでの最小反射率レベルは、少なくとも４％とする。
【００１０】
更に図１を参照すると、制御車両１０５は、ヘッドランプ組立体１２０ａ、１２０ｂ、スモールライト１３０ａ、１３０ｂ、前部ターンシグナルインジケータ１３５ａ、１３５ｂ、テールランプ組立体１２５ａ、１２５ｂ、後部ターンシグナルインジケータ１２６ａ、１２６ｂ、後部ハザードランプ１２７ａ、１２７ｂ、バックライト１４０ａ、１４０ｂ、中央ハイマウントストップランプ（ＣＨＭＳＬ）１４５などの様々な外部ライトを含むことができる。
【００１１】
本明細書で詳細に説明するように、制御車両は、他の車両機器との共有機能をもたらす様々な構成部品を組み込む少なくとも１つの制御システムを含むことができる。本明細書で説明する１つの制御システムの実施例では、少なくとも１つのバックミラー要素の反射率の自動制御及び少なくとも１つの外部ライトの自動制御に付随する様々な構成部品が組み込まれる。このようなシステムは、バックミラー、Ａピラー、Ｂピラー、Ｃピラー、ＣＨＭＳＬ内、又は制御車両内の他の場所又は制御車両上に少なくとも１つのイメージセンサーを含むことができる。取得された画像又はその一部は車両機器自動制御に用いることができる。代替的に又はこれに加えて、画像又はその一部は、１つ又はそれ以上のディスプレイ上に表示することができる。少なくとも１つのディスプレイは、半透過性又は少なくとも部分的に透過性の電気光学要素の後部に隠れて位置付けることができる。少なくとも１つのミラー要素駆動信号及び少なくとも１つの他の機器制御信号を生成するように共通のコントローラを構成することができる。
【００１２】
ここで図２ａ及び図２ｂを参照すると、外部バックミラー組立体２１０ａ、２１０ｂの種々の構成要素が示されている。本明細書で詳細に説明するように、電気光学ミラー要素は、チャンバを間に形成するために１次シール２３０を介して第２の基板２２５と離間した関係で固定された第１の基板２２０ａ、２２０ｂを含むことができる。１次シールの少なくとも一部は、少なくとも１つのチャンバ充填ポート２３５を形成するために空隙にされる。電気光学媒体がチャンバに封入され、充填ポートは、プラグ材料２４０を介して密封される。プラグ材料は、紫外線硬化性エポキシ又はアクリル材であるのが好ましい。また、要素周辺の近傍に位置するスペクトルフィルタ材料２４５ａ、２４５ｂが図示されている。電気クリップ２５０、２５５は、それぞれ、第１の接着材料２５１、２５２を介して要素に固定されるのが好ましい。電気光学ミラー要素は、第２の接着材料２６５を介してキャリアプレート２６０に固定される。外部バックミラーから制御車両の他の構成要素への電気接続は、コネクタ２７０を介して行われるのが好ましい。キャリアは、位置決め器２８０を介して関連するハウジングマウント２７６に取り付けられる。ハウジングマウントは、ハウジング２７５ａ、２７５ｂと係合されて少なくとも１つの留め具２７６ａを介して固定されるのが好ましい。ハウジングマウントは、旋回マウント２７７ａ、２７７ｂと係合するように構成された旋回部分を含むのが好ましい。旋回マウントは、少なくとも１つの留め具２７８ａを介して車両マウント２７８と係合するように構成されるのが好ましい。これらの構成要素、追加の構成要素、これらの相互接続部及び動作の追加の詳細が本明細書で呈示される。
【００１３】
更に図２ａを参照すると、外部バックミラー組立体２１０ａは、スペクトルフィルタ材料２４５ａが観察者と１次シール材料（図示せず）との間に位置付けられて第１の基板２２０ａのビューが示されるように配向される。死角インジケータ２８５、鍵穴照明器２９０、足元照明灯、ターンシグナル２９４、光センサー２９６、その副組合せ、又はその組合せは、観察者に対して要素の後部に位置決めされるようにバックミラー組立体内に組み込むことができる。素子２８５、２９０、２９２、２９４、２９６は、引用により本明細書に組み込まれる様々な参照文献で詳細に説明されているように、少なくとも部分的に隠されるようにミラー要素と組合せて構成されるのが好ましい。これらの構成要素、追加の構成要素、その相互接続部及び動作の詳細を本明細書で更に呈示する。
【００１４】
ここで図３を参照すると、スペクトルフィルタ材料３４５が観察者と１次シール材料（図示せず）との間に位置決めされ、第１の基板３２０に向いて見たときの内部バックミラー組立体３１０が示されている。ミラー要素は、可動ハウジング３７５内に位置決めされ、且つ取り付け構造体３８１上の固定ハウジング３７７と組み合わされているように示されている。第１のインジケータ３３６、第２のインジケータ３８７、オペレータインタフェース３９１、及び第１の光センサー３９６は、可動ハウジングの顎部分に位置決めされている。第１の情報ディスプレイ３８８、第２の情報ディスプレイ３８９、及び第２の光センサー３８７は、観察者に対して要素の後部にあるように組み込まれている。外部バックミラー組立体に関して説明したように、素子３８８、３８９、３９７を少なくとも部分的に隠すようにするのが好ましい。例えば、関連するミラー要素の第３又は第４の表面コーティング内に「窓」を形成し、白金族金属（ＰＧＭ）（すなわち、イリジウム、オスミウム、パラジウム、白金、ロジウム、ルテニウム）の層を第３の表面上にだけ提供するように構成することができる。その結果、関連する「隠された」光センサーの「グレア」に衝突する光線は、最初に、第１の表面のスタック（存在する場合）、第１の基板、第２の表面スタック、電気光学媒体、白金族金属、最後に、第２の基板を通過することになる。白金族金属は、第３の表面の導電電極に連続性を与えることにより、窓に付随する電気光学媒体の着色の変動を低減するように機能する。
【００１５】
ここで図４ａから図４ｅ及び図５を参照し、本発明の付加的な特徴を説明する。図４ａは、スペクトルフィルタ材料４９６ａが観察者と１次シール材料４７８ａとの間に位置決めされ、第１の基板４０２ａから見たバックミラー要素４００ａを示している。第１の分離区域４４０ａは、第１の導電部分を第２の導電部分４３０ａから実質的に絶縁するために設けられる。周囲材料４６０ａが、要素の縁部に適用される。図４ｂは、１次シール材料４７８ｂが観察者とスペクトルフィルタ材料４９６ｂとの間に位置決めされ、第２の基板４１２ｂから見たバックミラー要素４００ｂを示す。第２の分離区域４８６ｂは、第３の導電部分４１８ｂを第４の導電部分４８７ｂから実質的に絶縁するために設けられている。周囲材料４６０ｂが要素の縁部に適用されている。図４ｃは、図４ａ又は図４ｂの要素の断面線図４ｃ−図４ｃから見たバックミラー要素４００ｃを示す。第１の基板４０２ｃは、第２の基板４１２ｃと１次シール材料４７８ｃを介して離間した関係で固定されるように示されている。スペクトルフィルタ材料４９６ｃは、観察者と１次シール材料４７８ｃとの間に位置決めされる。第１及び第２の電気クリップ４６３ｃ、４８４ｃは、それぞれ、要素との電気接続を容易にするために設けられる。周囲材料４６０ｃが、要素の縁部に適用される。１次シール材料は、シルクスクリーニング又は分配などによってＬＣＤ業界で一般的に使用される手段により適用できることを理解されたい。Ｙａｓｕｔａｋｅ他に付与された米国特許第４，０９４，０５８号においては、適用可能な方法が説明されており、この開示事項は引用により全体が本明細書に組み込まれる。これらの手法を用いて、１次シール材料を形状に合わせて個々に切断された基板に適用することができ、又は、大型基板上の複数の１次シール形状として適用することができる。次いで、複数の１次シールが適用された大型基板を別の大型基板に積層して、１次シール材料を少なくとも部分的に硬化させた後に個々のミラー形状を積層体から切り出すことができる。この多重処理技術は、ＬＣＤを製造するのに一般的に使用されている方法であり、アレイプロセスと呼ぶこともある。電気光学素子は、同様のプロセスを用いて作ることができる。透明導体、反射体、スペクトルフィルタ及びソリッドステートの電気光学素子の場合における１つ又は複数の電気光学層といった全てのコーティングを大型基板に施工し、必要であればパターン化することができる。コーティングは、マスクを介してコーティングを施工すること、コーティングの下にパターン化された可溶性層を選択的に施工してコーティング施工後に可溶性層とその上のコーティングを除去すること、レーザアブレーション、又はエッチングなどの幾つかの技術を用いてのパターン化することができる。これらのパターンは、製造工程全体を通じて基板を正確に位置合わせ又は位置決めするのに使用することができる登録マーク又はターゲットを含むことができる。これは通常、例えばパターン認識技術を用いた視覚システムを用いて行われる。また、登録マーク又はターゲットは、必要に応じサンドブラスト、レーザ又はダイヤモンドスクライビングなどによって、直接ガラスに施工することができる。積層基板間の間隔を制御するための間隔媒体を、１次シール材料内に配置するか又は積層前に基板に施工することができる。間隔媒体又は手段は、単品化された完成ミラー組立体から切り取られることになる積層体の区域に施工することができる。素子が溶液相電気光学ミラー要素であれば、積層アレイは、電気光学材を充填し充填口を塞ぐ前又は後に形状に合わせて切断することができる。
【００１６】
図４ｄは、第３又は第４、或いは第３及び第４の両方の表面上に材料のスタックを含む第２の基板４１２ｂの平面図を示す。少なくとも１つの実施形態においては、材料スタックの少なくとも一部４２０ｄ１又は材料スタックの少なくともほぼ不透明な層は、１次シール材料の下で除去又はマスク処理される。この材料スタックの少なくとも１つの層の少なくとも一部４２０ｄ２は、実質的に基板の外縁にまで延び、又は第３の表面スタックと要素駆動回路（図示せず）との間の電気接点を促進する区域まで延びる。関連する実施形態では、シール及び／又は要素組立体の次の要素の後部のプラグ観察及び／又はプラグ硬化の検査を行うものである。少なくとも１つの実施形態においては、材料スタック４２０ｄの外縁４２０ｄ１の少なくとも一部は、１次シール材料４７８ｄの外縁４７８ｄ１と内縁４７８ｄ２との間に位置する。少なくとも１つの実施形態においては、材料スタックの一部４２０ｄ１又は材料スタックの少なくともほぼ不透明な層は、幅がおよそ２ｍｍとおよそ８ｍｍの間、好ましくは幅がおよそ５ｍｍだけ１次シール材料の下で除去又はマスク処理される。材料スタックの少なくとも１つの層の少なくとも一部４２０ｄ２は、実質的に基板の外縁に延び、又は幅がおよそ０．５ｍｍとおよそ５ｍｍとの間、好ましくは１ｍｍの第３の表面のスタックと要素駆動回路（図示せず）との間の電気接点を助長する区域まで延びる。第１、第２、第３及び第４の表面層又は材料スタックのいずれも本明細書で開示され又は引用により本明細書の他の場所に組み込まれる参照文献内で開示されている通りにすることができる点を理解されたい。
【００１７】
図４ｅは、第３の表面材料スタックを含む第２の基板４１２ｅの平面図を示す。少なくとも１つの実施形態においては、第３の表面材料スタック４２０ｄｅの外縁４２０ｅ１の少なくとも一部は、１次シール材料の外縁４７８ｅ１と内縁４７８ｅ２との間に位置する。少なくとも１つの関連する実施形態においては、導電性タブ部分４８２ｅは、１次シール材料４７８ｅの外縁４７８ｅ１の内方にある第２の基板の縁部から延びる。少なくとも１つの関連する実施形態においては、導電性タブ部分４８２ｅ１は、１次シール材料４７８ｅの下にある第３の表面材料スタックの少なくとも一部と重なり合う。少なくとも１つの実施形態においては、第３の表面材料スタックの導電性金属酸化物などのほぼ透明な導電層（（個別には図示せず）は、第３の表面のスタックの残りの部分の外縁４２０ｅ１を超えて延び、図７ｋに示すように導電性タブ部分と電気的に導通している。導電性タブは、図７ａ−図７ｎに示すように基板周辺区域のいずれかに沿って堆積することができる点を理解されたい。少なくとも１つの実施形態においては、導電性タブ部分は、クロムを含む。導電性タブ部分は導電電極を覆って導電性を向上させ、すなわち、導電電極層に十分な導電性がある限り、導電性タブ部分は任意的なものであることを理解されたい。少なくとも１つの実施形態においては、導電電極層は、所望の導電性をもたらすのに加えて、対応する反射光線の所望の固有の色特性を与える。従って、導電電極が省略された場合、色特性は、下層材料の仕様により制御される。材料の第１、第２、第３及び第４の表面層又はスタックのいずれも本明細書で開示され、又は引用により本明細書の他の場所に組み込まれる参照文献内で開示されている通りにすることができることを理解されたい。
【００１８】
図５は、より詳細に説明するために、図４ｃに示す要素の拡大図であるバックミラー要素５００を示している。要素５００は、第１の表面５０４と第２の表面５０６とを有する第１の基板５０２を含む。第２の表面５０６に施工された第１の導電電極部分５０８と第２の導電電極部分５３０は、第１の分離区域５４０を介して実質的に互いに絶縁されている。図示のように、少なくとも１つの実施形態においては、分離区域は、スペクトルフィルタ材料５９６と対応する接着促進材料５９３が、第１及び第２のスペクトルフィルタ材料部分５２４、５３６、及び第１及び第２の接着促進材料部分５２７、５３９をそれぞれ定めるため実質的に電気絶縁されるように配置されている。第１の分離区域５４０、４４０ａ、４４０ｂ、４４０ｃの一部は、中心近傍に位置する１次シール材料５７８の一部内に平行に延びるように示されている。分離区域５４０のこの部分は、観察者がスペクトルフィルタ材料内の線を容易には知覚できないように位置することができ、例えば、分離区域の一部は、スペクトルフィルタ材料５９６の内方縁部５９７と実質的に位置合わせすることができることを理解されたい。本明細書の他の場所でより詳細に説明するように、分離区域５４０のあらゆる部分が１次シール材料の内方に位置する場合には、電気光学材料着色及び／又は透明化の不連続性が観察される可能性がある点を理解されたい。この動作上の特性は、主観的に視覚に訴える要素を導き出すように操作することができる。
【００１９】
更に図５を参照すると、要素５００は、第３の表面５１５と第４の表面５１４とを有する第２の基板５１２を含むように示されている。第１の基板は、ミラーの周辺の少なくとも一部に沿ったずれをもたらすように第２の基板よりも大きいものとすることができることに留意されたい。第３及び第４の導電電極部分５１８、５８７は、それぞれ、第２の分離区域を介して実質的に電気絶縁された第３の表面５１５に近接して示されている。第２の分離区域８５６、４８６ａ、４８６ｂ、４８６ｃの一部は、中心部近傍に位置する１次シール材料５７８の部分内に平行に延びているように示されている。分離区域５８６のこの部分は、観察者がスペクトルフィルタ材料内の線を容易には知覚しないように配置することができ、例えば、分離区域の一部はスペクトルフィルタ材料５９６の内方縁部５９７と実質的に位置合わせすることができることを理解されたい。図５に更に示すように、反射材料５２０を任意的なオーバーコート材料５２２と第３の導電電極部分との間に付加することができる。引用によりその開示内容が本明細書に組み込まれ、本発明の譲受人に譲受された米国特許第６，１１１，６８４号、米国特許第６，１６６，８４８号、米国特許第６，３５６，３７６号、米国特許第６，４４１，９４３号、米国特許第６，７００，６９２号、米国特許第５，８２５，５２７号、米国特許第６，１１１，６８３号、米国特許第６，９１３，３７８号、米国特許第６，８１６，２９７号、米国特許第７，０６４，８８２号、米国特許出願公開第２００４−００３２６３８号で開示されているような材料のいずれかを利用して、第１の表面上の親水性コーティングなどの単一表面コーティング、又は、第１、第２、第３及び第４の表面に付加された導電電極材、スペクトルフィルタ材料、接着促進材料、反射性材料、オーバーコート材料などの複合スタックのコーティングを定めることができることを理解されたい。更に、フッ素系アルキル塩又はポリマー、シリコーン含有コーティング又は特殊な凹凸のある表面などの疎水性コーティングを第１の表面に施工することができる点を理解されたい。親水性又は疎水性のいずれかのコーティングは、このようなコーティングのないガラスに対して第１の表面に衝突する水分の接触角を変化させ、水分が存在するときに後方視覚を高めるようにする。第３の表面と第４の表面の反射体の実施形態のいずれも本発明の範囲内にある点を理解されたい。少なくとも１つの実施形態においては、第３の表面及び／又は第４の表面に付加される材料は、対応する表面スタックの少なくとも一部に対して部分反射／部分透過特性をもたらすように構成される。少なくとも１つの実施形態においては、第３の表面に適用される材料は、反射体と導電電極とを組合せるように一体化されている。更なる「第３の表面」の材料は、１次シールの外方に延びることができることを理解すべきであり、この場合、対応する分離区域は追加の材料を通って延びる点を理解されたい。例えば、図４ｄに示すように、第４の表面から見える１次シールの少なくとも一部を有することにより、プラグ材料の検査及び紫外線硬化が容易になる。少なくとも１つの実施形態においては、材料スタック４２０ｄの少なくとも一部又は材料スタックの少なくともほぼ不透明な層は、周辺部の少なくとも一部の周りの１次シール幅の少なくとも２５％の検査を可能にするように１次シール材料の下に除去又はマスクされる。周辺部の少なくとも一部の周りの１次シール幅の５０％の検査を可能にするのがより好ましい。周辺部の少なくとも一部の周りの１次シールの少なくとも７５％の検査を可能にするのが最も好ましい。本発明の様々な実施形態は、他の部分と異なるコーティング又はスタック上のコーティングを有する特定の表面の部分を組み込むことになる。例えば、光源の前の「窓」、情報ディスプレイ、光センサー、又はその組合せを形成して、本明細書に組み込まれる参照文献の多くで説明されているように特定の帯域の光線波長を選択的に伝達することができる。
【００２０】
更に図４ａ及び図４ｂ並びに図５を参照すると、第１の分離区域５４０は、１次シール材料５７５の一部と協働して、第２の導電電極部分５３０、第１の導電電極部分５０８から実質的に電気絶縁された第２のスペクトルフィルタ材料部分５３６及び第２の接着促進材料部分５３９、第１のスペクトルフィルタ材料部分５２４及び第１の接着促進材料部分５２７を定める。この構成は、第１の電気クリップ５６３が第３の導電電極部分５１８、反射材料５２０、任意的なオーバーコート５２２、及び電気光学媒体５１０と電気的に導通するように導電材料５４８を配置することを可能にする。特に、導電材料５４８が第１の電気クリップ５６９を配置する前に要素に適用される実施形態においては、導電材料は、境界面５５７、５６６、５７２、５７５を少なくとも部分的に分離することができることは明らかであろう。第３の導電電極部分５１８、第１の電気クリップ５６３、及び導電材料５４８を形成する材料又は材料組成は、クリップと電気光学媒体に至る材料との間の耐久性のある導通を促進するように選択されるのが好ましい。第２の分離区域５８６は、１次シール材料５７５の一部と協働し、第３の導電電極部分５１８、反射層５２０、任意的なオーバーコート材料５２２、及び電気光学媒体５１０から実質的に電気絶縁された第４の導電電極部分５８７を定める。この構成は、第２の電気クリップ５８４が、第１の接着促進材料部分５２７、第１のスペクトルフィルタ材料部分５２４、第１の導電電極５０８、及び電気光学媒体５１０と導通する導電材料５９０の配置を可能にする。特に、導電材料５９０が第１の電気クリップ５８４を配置する前に要素に適用される実施形態においては、導電材料が境界面５８５、５８８、５８９を少なくとも部分的に分離することができる点は明らかであろう。第１の導電電極部分５０８、第１の電気クリップ５８４、接着促進材料５９３、スペクトルフィルタ材料５９６、及び導電材料５９０を形成する材料又は材料組成は、クリップと電気光学媒体に至る材料との間の耐久性のある導通を促進するように選択されるのが好ましい。
【００２１】
周囲材料５６０は、結果として得られる可視縁面が視覚的に魅力的であるように、及び境界面５３３、５４５、５５４で良好な接着力が得られるように選択されるのが好ましい。第１の隅部５０３、縁部５０５、第２の隅部５０７及びその組合せに近接する区域内の第１の基板５０２の少なくとも一部は、観察者の目を引く突出部及び陥凹部を滑らかに処理することができる点を理解されたい。表面、隅部、縁部又はその組合せの少なくとも一部を処理して、「勾配付き」、「丸み付き」又はその組合せを定めることは、本発明の範囲内である。本発明の譲受人に譲受された米国特許第７，０６４，８８２号、及び米国特許出願公開第２００４−００３２６３８号では、縁部処理を実行するための様々な機構が説明されている。対応する処理によって、要素の外観及び耐久性が向上する。
【００２２】
図６及び表１及び表１−４ａを参照すると、第１の基板の第２の表面とスペクトルフィルタ材料又はリングとの間にインジウム−スズ−酸化物導電電極を有する結果として得られた色について説明されている。本明細書に含まれる例示的なミラー要素の説明においては、第３の表面の反射体に対してのスペクトルフィルタ材料に付随する反射率は、少なくとも１つの実施形態において、電気光学媒体が「透明な」状態であるときにスペクトルフィルタ材料がより青の強い色調となる。本明細書に含まれる表に示すように、反射体のｂ*は、スペクトルフィルタ材料のｂ*よりも高い。主反射体の色調とスペクトルフィルタ材料とが一致しない場合には、ｂ*値が主反射域よりも低いスペクトルフィルタ材料を有することが望ましい場合が多い。多くの外部ミラーは、主反射域が青色の色調であるように設計される。本明細書で少なくとも１つの実施形態で説明するように、スペクトルフィルタ材料についてクロムと組合せて又はクロムの代わりにアルミニウムを使用すると、付加的な演色の選択肢が得られる。共に示される他の選択肢又は実施形態は、リングとミラー視域のより良好な適合をもたらす。これらの他の場合においては、スペクトルフィルタ又はリングは、実質的に同じ反射率及び色を有し、視域とリングとの間のシームレスな一致を可能にする。
【００２３】
表１は、７つの独自構成によるスペクトルフィルタ材料、第２の表面の導電電極、及び関連材料についての様々な色特性、すなわち、Ｙ鏡面反射あり（Ａ１０）；ａ*、ｂ*、Ｃ*、及びＹ鏡面反射なしをまとめたものである。
【００２４】
表１ａから表１ｄは、スペクトルフィルタ材料の変形を含む。反射率は、ＣＩＥ−Ｄ６５おけるものである。個々の層厚みは、ナノメートル単位である。表１ａは、スタックガラス／ＩＴＯ／Ｃｒ／Ｒｕ／Ｒｈに及ぼすクロム厚みの影響を示す。スタックの反射率は、クロムの厚みが薄くなる程大きくなる。この実施例においては、クロムの屈折率は、ｎ＝３．４５９及びｋ＝３．９８０８である。ここで、ｎは実部を示し、ｋは複素数の虚部を表す。クロムの屈折率は、部分的にスタックの反射率を定義し、以下でより詳細に説明する。同様に、クロムを薄くする程、反射ａ*値が大きくなり、リング材料の良好な適合をもたらす。
【００２５】
少なくとも１つの実施形態においては、スペクトルフィルタの反射率は、ルテニウムの代わりにロジウムを第１のクロム層に隣接して置くことによって大きくなる。表１ｂは、クロムの厚みが変化したときのクロムの反射率及び色厚みに対するクロム厚の影響を示している。この場合も前記実施例と同様に、クロム層が薄くなるに伴って反射率が大きくなる。この実施例は、ミラー反射の中心部の反射率が相対的に高いときに好ましい。
【００２６】
一般的な製造ミラー特性を以下に示す。
2007534981.tif 000003
表１ａ−別のスタック−ルテニウムを含むクロム厚み
2007534981.tif 000004
表１ｂ−別のスタック−ロジウム／ルテニウムを含むクロム厚み
2007534981.tif 000005
【００２７】
表１ｃは、薄肉ロジウム層が薄肉クロム層の隣に使用されたときのルテニウム厚みの影響を示す。ルテニウムがほぼ２０ｎｍのときに特定の利点が達成される。ルテニウムの最小要件は、ロジウム厚み、薄肉クロム厚み及び目標反射率値と共に変わることになる。
表１ｃ−他のスタック−ロジウムの後のルテニウムの変動
2007534981.tif 000006
【００２８】
表１ｄは、一定のクロム及びルテニウムの厚みでロジウム厚みに応じて反射率がどのように変化するかを示している。ロジウム厚みが大きくなるのに伴い反射強度は大きくなり、反射ａ*が大きくなる。反射ａ＊の増大を利用して、ガラス中心部とリングとの間の色適合の改善を促進することができる。ロジウム厚みの変化に伴う反射率の変化は、ロジウムとＩＴＯとの間のクロム層厚みに応じて異なる。クロム層が厚くなる程、ロジウム反射率の減衰が大きくなる。また表１ｄでは、薄肉クロム層と肉厚クロム層との間に他の金属がある。パラジウム、イリジウム、カドミウム、及び白金が示されている。薄肉クロムベース層厚みの変化の影響と共に反射率対金属厚みが示されている。
表１ｄ−他のスタック−ロジウム厚みの変動
2007534981.tif 000007
【００２９】
異なる金属又は金属の混合物を薄肉クロム層の隣に使用することができる。薄肉クロム層は任意的なものと考えることができ、接着促進層が要求される際に使用する。他の接着促進金属又は材料でもこれに匹敵する機能を果たすことができる。視域の中心部に対して要求される適合に応じて、反射率を低く又は高く変えるために様々な金属が選択される。金属は、リングの色又は色調を変えるといった別の利点を有することができる。金属の下にＩＴＯ又は他の誘電層が存在すると、より負のｂ*方向に色が移動する傾向がある。銅などの「赤色」高反射率の金属を使用すると、反射率を高めると同時に視域との色適合を助長することができる。表１ｅは、２つのクロム層の間に置かれた薄肉銅層の影響を示す。反射率をかなり大きくすると、リング色がより中間の色になる。銅・金の合金と類似の特性である。
表１ｅ：スタックへの銅添加による色及び反射率の影響
2007534981.tif 000008
【００３０】
結果としてより大きな反射率をもたらす適切な金属としては、カドミウム、コバルト、銅、パラジウム、銀、金、アルミニウム、及びイリジウム、或いは他の高反射率金属、その合金及び／又は金属の混合物がある。
表１
2007534981.tif 000009
１−ガラス／８５６  Ａｎｇ．Ａｌ２０３／半波（光学的厚さ）ＩＴＯ
２−１プラス不透明クロム層
３−１プラス約３０  Ａｎｇ．クロム／２５０  Ａｎｇ．アルミニウム
４−ガラス／半波ＩＴＯ／３０  Ａｎｇ．クロム／２５０Ａｎｇ．アルミニウム
５−ガラス／半波ＩＴＯ／不透明クロム層
６−ガラス／Ｔｅｃ１５／不透明クロム
７−Ｔｅｃ  １５
【００３１】
表２は、第１の基板とほぼ不透明なクロムスペクトルフィルタ材料との間に位置決めされた様々なイリジウム−スズ−酸化物の第２の表面導電電極の組合せに関する、様々な色特性、すなわち、ａ*、ｂ*、Ｃ*、及びＹ鏡面反射あり（Ａ１０）をまとめたものである。この表に含まれるデータは、ＩＴＯ厚みを半波厚みの約６５％から約１００％まで変えることによって結果として得られるｂ*値を制御する能力を示している。所与の色を得るために予測される特定の厚みは、光学的定数に影響を与える堆積パラメータに基づいて若干変わる可能性がある。特定のスタックの色は、プロセスパラメータの選択、並びに使用する材料の光学的定数が小さいが場合によっては有意なシフトをもたらすプロセス変動に基づいて、ある程度変わる可能性がある。例えば、ＩＴＯ半波光学的厚みは、コーティングの物理的密度が増大した場合には物理的厚みがより小さくなることに対応し、ＩＴＯコーティングの吸光度が増加すると、第２の表面ＩＴＯ及びクロムスタックの反射率が小さくなる。これは、ＩＴＯに通常付随する光学的定数の範囲にわたって、例えばクロムをコーティングしたときのＩＴＯの半波光学的厚み（５５０ｎｍに対して）が黄色の色調を有する反射を生成する傾向があることを否定するものではない。表２ａは、ＩＴＯ厚みのより狭い範囲にわたり且つ金属スタック調整を伴った同一の影響を示す。ＩＴＯの厚みが大きくなるにつれて反射率が大きくなり、強度の適合性が向上する。ａ*値は小さくなり、ｂ*値は大きくなる。正味の影響として、適切なＩＴＯ厚みで色適合が改善されることになる。色不適合が選択された場合には、スペクトルフィルタ材料の色は、主反射区域よりも小さいｂ*値になるようにすることができる。
表２
2007534981.tif 000010
表２ａ  金属スタック調整を伴ったＩＴＯの影響
2007534981.tif 000011
【００３２】
表３は、種々のイリジウム−スズ−酸化物の第２の表面導電電極に関する、様々な色特性、すなわち、ａ*、ｂ*、Ｃ*、及びＹ鏡面反射あり（Ａ１０）をまとめたものである。この表に含まれるデータは、ＩＴＯ厚みを半波厚みの約６５％から約１００％まで変えることによって生成された結果として得られる値を示す。
表３
2007534981.tif 000012
【００３３】
透明な第２の表面導電電極に使用される材料は、一般的に屈折率が約１．９以上の材料である。半波厚みの倍数を用いるか、この用途に可能な限り薄い層を用いるか、幾つかの「非虹色のガラス構造体」の１つを用いることにより、これらの導電電極材の色に対する影響を最小限に抑えることは公知である。非虹色の構造体では、通常、屈折率の高い導電コーティングのもとで（例えば、Ｒｏｙ  Ｇｏｒｄｏｎによる米国特許第４，３７７，６１３号及び米国特許第４，４１９，３８６号を参照されたい）屈折率が高い層及び低い層のいずれか、屈折率が中間である層（Ｒｏｙ  Ｇｏｒｄｏｎによる米国特許第４，３０８，３１６号を参照されたい）、又は屈折率が段階的である層（Ｒｏｙ  Ｇｏｒｄｏｎによる米国特許第４，４４０，８２２号を参照されたい）を用いて色に対する影響を最小限に抑えることになる。色抑制層を有するリングの強度は、その部分の中心部よりも低い。色抑制層は、リングの色を促進するが、リングは、その強度コントラストに起因して依然として可視である。従って、色が抑制されたＩＴＯは、ＩＴＯの上にある金属層の異なるシーケンスを用いることによって恩恵を受けることになる。表３ａは、ある範囲の異なる金属選択肢に関する色を示している。頂部クロム層は任意的なものであり、リングの色又は反射率の適合に貢献するものではない。頂部クロム層は、層スタックの透過率を最小限に抑え、シールに到達する紫外線量を最小限に抑えるために付加され、これによって製品の寿命が延びる。クロム／ロジウム／ルテニウムスタックが示されているが、本明細書の他の場所で説明する他の金属、合金、高反射体を使用してもよいことは理解される。
【００３４】
色抑制層の有無によるＩＴＯの厚み変更の影響を表３ａ２に示す。表に示される色は、１００ｎｍと３００ｎｍとの間のＩＴＯ厚みで発生する変化を表す。従って、色抑制層を用いることにより、色抑制層がない場合に生じる強い色の変動を引き起こすことなく、ＩＴＯ層の厚み範囲の拡張が可能となる。
表３ａ：色抑制ＩＴＯを伴う金属層の影響−ＣＩＥ−Ｄ６５での反射率
2007534981.tif 000013
表３ａ２：色に及ぼす色抑制ＩＴＯの影響−２００ｎｍＩＴＯ＋／−１００ｎｍ
2007534981.tif 000014
2007534981.tif 000015
【００３５】
ガラスに隣接した薄いクロムなどの部分透過層を用いると、白金族金属（ＰＧＭ）（すなわち、イリジウム、カドミウム、パラジウム、白金、ロジウム、ルテニウム）、銀、アルミニウム、及び銀−金、ホワイトゴールド、又は他の金属などの相互に組合せた金属の様々な合金など、クロムと比較して反射率向上に使用することができる金属と比べると接着上の利点をもたらすことができる。これらの他の金属又は合金が部分透過接着促進層の背後に配置されると、第２の金属の反射率向上の一部が実現されることになる。また、透明導電オーバーコートと接触しているか否かを問わず、又は電気光学媒体と直接接触しているかどうかに関係なく、スペクトルフィルタ材料の耐久性を向上させる材料でスペクトルフィルタ材料をオーバーコートすることは有益とすることができる。反射体は２色スタックとすることができることを理解されたい。スペクトルフィルタ材料は、クロムなどの単一材料を含むことができ、又は、１）クロム、ロジウム、ＩＴＯ、２）モリブデン、３）クロム、ロジウム、ＴＣＯ、４）クロム、白金族金属、ＩＴＯ、５）ＩＴＯ、銀、ＩＴＯ、６）ＩＴＯ、銀合金、ＩＴＯ、７）ＺNＯ、銀／銀合金、ＺNＯ、８）透明導体、金属反射体、透明導体、シリコン、ＩＴＯ、９）シリコン、ＺNＯ、１０）クロム、ルテニウム、ＩＴＯ、１１）クロム／ロジウム／ルテニウム／ＩＴＯなどの材料スタックを含むことができ、或いは、他の金属、金属合金、又は本明細書の他の場所で説明する組合せを用いることができる。
【００３６】
また、２段階以上でミラーの第２の表面上に透明導電酸化物を施工することが有利とすることができる。例えば、酸化亜鉛層を最初に堆積し、銀又はその合金が良好に接合される層を形成することができる。これは、銀、銀合金、又は他の金属及びその合金と組合せたときに望ましい色及び反射率をもたらす厚みに選択されるのが好ましい。次いで、金属層をその部分の周辺周りに施工し、続いて、少なくともエレクトロクロミック区域を覆うように追加の透明導電酸化物を施工する。酸化物の追加施工は、エレクトロクロミック区域の導電率が向上し、エレクトロクロミック区域で明状態から暗状態になり、特に完全に暗状態であるときに望ましい範囲の色調をもたらす厚みに選択することができる。エレクトロクロミック区域に隣接した導電酸化物が十分な導電率を有する場合には、必ずしもスタック内の金属酸化物の全てが導電酸化物である必要はない。
【００３７】
例えば、特定のモデル、すなわち１００ｎｍのＩＴＯを覆って堆積された不透明銀を用いると、反射リングの色はおよそ、Ｄ６５発光体を用いた約２度の観測者で、ａ*＝−１、ｂ*＝−２、及び８９のＹ値となる。この説明の目的で、銀は、エレクトロクロミック区域周りのリングにのみに適用されるようにマスク処理される。１００ｎｍのＩＴＯのみをガラス上に有するエレクトロクロミック区域の色では、屈折率１．４３の材料をエレクトロクロミック媒体として使用し、Ｙ値が８でａ*＝−３、ｂ*＝８のときに第３又は第４の表面モデルからの反射はない。エレクトロクロミック区域の黄色を低減し、且つ導電率を高めるために、４０ｎｍのＩＴＯをエレクトロクロミック区域に添加することができる。これによって、エレクトロクロミック区域のコーティングが約半波光学的厚みになり、この光学的厚みは、ほぼ、ほとんどのエレクトロクロミック要素を有する第２の表面コーティング厚みである。次いで、エレクトロクロミック区域のモデルは、ａ*＝１１、ｂ*＝−１４、Ｙ値５の色を与える。透明導電酸化物のこれらの用途のいずれか又はその両方は、アルミニウムドープの酸化亜鉛などの別の材料とすることができる。また、熱処理段階などのコーティング及び組み付けプロセスの後続の段階中に銀などの金属層を保護又は保持する、ニッケルクロム又は亜酸化ニッケルクロム、ニオブ又は亜酸化ニオブ、チタン又は亜酸化チタンなどの追加層並びに当該技術分野で公知の他の手段があるであろう。
【００３８】
このようなスタックを使用することによって、反射リングは、銀又は銀合金を組み込む第３の表面コーティングを有する素子のようなより反射率が高い非暗色状態のエレクトロクロミック区域の明度に密接に適合することになる点に留意すべきである。
【００３９】
特に、電気光学媒体と直接接触しているアルミニウムは、複数の着色／透明化サイクルを受けると劣化する傾向がある。クロムのオーバーコートにより、その耐久性が改善されることが実証されている。ＩＴＯオーバーコートを使用すると、シリコンなどの材料は、ＩＴＯとガラスにより近い物質との間の結合強度を向上させることができる。白金族金属（ＰＢＭ）（すなわち、イリジウム、オスミウム、パラジウム、白金、ロジウム、及びルテニウム））などの他の材料をオーバーコートすると、接着、反射、導電性、電極安定性、そのいずれか１つ、その副組合せ、又は、その組合せ特性を向上させることができる。
【００４０】
上記の図及び表に示すように、ＩＴＯの厚みは、望ましい反射色を生成するように選択することができる。ＩＴＯコーティングが約２５％薄くなると、これは約１２０Ａｎｇ．である。１４０Ａｎｇ．ではなく、より青色の色調になる（すなわちｂ*が小さくなる）。しかしながら、これはまた、ＩＴＯコーティングの導電率が低下することとなる。コーティングの反射率はまた、基準が５５０ｎｍ近傍の最小反射率に対するものである従来の半波光学的厚みのコーティングに対するものよりも僅かにある程度まで高くなる。
【００４１】
最適色とＩＴＯのシート抵抗との間の妥協は、ＩＴＯ層の部分的除去を用いることにより軽減することができる。例えば、ＩＴＯは、視域中心部の適正な色及び所要のシート抵抗を与えるのに必要とされるあらゆる厚みに適用することができる。その後、ＩＴＯコーティングのリング部分をイオンエッチングするか、又は他の実行可能な方法で除去し、リング内のＩＴＯの最終厚みが望ましい美観を有するポイントであるようにすることができる。ＩＴＯのエッチング又は除去プロセスは、後続の金属層の堆積と同様の方法で行うことができ、或いは個別の段階で行ってもよい。
【００４２】
クロム層をＩＴＯ層の下に適用すると、視域とリングとの間の限界適合をもたらすことができることは当該技術分野で公知である。この場合のリングと視域の適合度は、視域内の反射率とクロムの特性の関数である。当該技術分野で教示されていなかった点は、クロム層の特性がどのように視域とリングとの適合に影響を与えるかについてである。例えば、視域の反射率が５５％を上回るように法的に規定される場合がある。クロムリングの反射率は、クロム厚み、更に重要なことは、クロムの屈折率の関数である。所与の屈折率拡散式では、クロム層の厚みを小さくすることによって反射率を最大値から低下させることができる。これは、クロム層の透過率が大きくなるので悪影響を及ぼし、従って、より多くの紫外光がＥＣ単位シールに透過することが可能となる。紫外線は、シールを損傷し、製品の寿命を短くする可能性がある。
【００４３】
リングの反射率は、クロム層の光学的特性を調整することにより高めることができる。表３ｂは、クロム層の光学的特性に対するＩＴＯの下にあるクロムの反射率の依存を示す。反射率に及ぼす光学的定数の影響を評価するために、公開されている文献から２組の光学的定数を入手し、異なる割合で混合した。光学的定数は波長に応じて変化し、表３ｂの値は参照として５５０ｎｍのときの値である。クロム層の厚みは８０ｎｍであり、ＩＴＯは１４８．７ｎｍである。少なくとも１つの実施形態においては、ガラス厚みは、１．２ｍｍであり、例示の反射率は、ガラスを通してコーティングスタックまで見る場合におけるものである。
【００４４】
この実施例においては、反射率は、最低値４８．６％から最高値５４．２％まで変わる。これは、視域内に相対的に高い反射率が存在する場合には、一部のクロム層は、必ずしも目視の反射率と適合するのに必要な反射率を達成するとは限らないことを明確に示している。更に、ＩＴＯの下にある単一のクロム層によって達成可能な最大反射率は有限である。好適なクロム層は、クロム層の屈折率で定義される。
【００４５】
表３ｂ：様々なクロムの光学的定数についてのＩＴＯの下にあるクロム層のクロムに対する性能
2007534981.tif 000016
【００４６】
クロム層に関する適切な光学的定数を定義するために、一連の計算を行った。簡単な分析を行ったが、ここではクロムの屈折率は可視領域にわたって一定に保持される。この分析は、クロムの実部及び虚部の屈折率と結果として得られる反射率との間の関係を示している。実際に行われているところでは、これは、クロムの光学的定数の拡散の影響を考慮するため、最大＋／−２０％だけ理論上の分析とは異なる場合がある。表３ｃは、ｎとｋの様々な組合せとｎ／ｋの比に関する反射率を示す。
【００４７】
表３ｃ．クロムの光学的定数の関数としてのＩＴＯの下にあるクロムの反射率
2007534981.tif 000017
【００４８】
ｎとｋを反射率に関係づける方程式を求めるためにこのデータセットの分析を行った。この場合も同様に、反射率は、ガラスを通して見たときの計算である。
【００４９】
反射率＝９．２１９７２−８．３５９５４５*ｎ＋２０．３４９５*ｋ＋１．７６１２２*ｎ＾２−０．７１１４３７*ｋ＾２−１．５９５６３*ｎ*ｋ
【００５０】
この結果をグラフで示すこともできる。方程式及び／又はグラフを用いて、クロム層について望ましい反射度を達成するために必要な所要のｎとｋを求めることができる。
【００５１】
美観上、リングができるだけ密接に視域と適合させることが望ましい。その結果、リングに目が引き付けられず、視域内の対象物に良好に合焦することができる。リングと視域間の外観上のどの差違が好ましくないかは幾分主観的なことである。リングと視域との間の強度は、好ましくは１０％以内、更に好ましくは６％以内、最も好ましくは３％である。同様に、リングの色は好ましくないものとなる可能性がある。リングと視域間との間の色差は、３０未満、好ましくは１５未満、最も好ましくは１０Ｃ*単位未満とすべきである。
【００５２】
処理の制限又は制約に起因して所望のクロムの光学的定数を達成することは不可能であるが、それでもリングと視域との間の適合が望ましい状況が存在することがある。他の場合には、クロム単独で実施可能なものよりも高い反射率をリングで達成することが望ましい場合もある。これらの状況では、クロムの上にある金属の場合について上述した内容に類似する手法を適用することができる。より高い反射率を達成するためには、相対的に薄いクロム層をガラスに施工し、次いで、ロジウム、ルテニウム、イリジウム、カドミウム、パラジウム、白金、又はクロムよりも高い固有反射率を有する他の適切な金属又は合金などの高反射金属層を施工する。
【００５３】
表３ｄは、クロム層における固定のｎとｋ値の反射率に対してのクロム厚みの影響を示す。クロムの光学定数は、５６％の視域反射率に適合させる目標で、５０％未満の反射率を生成するように選択された。反射率は、第１のクロム層の厚みに応じて変動し、本質的には、クロム層厚みを２．５ｎｍに低減したときに完全な適合が得られる。
表３ｄ：反射率に及ぼすクロム厚みの影響
2007534981.tif 000018
【００５４】
また、クロム層の光学的定数は、このスタックの反射率に影響を与える。反射率は、クロムの光学的定数に応じて有意に減衰する可能性があるが、高反射率の金属層（この場合はルテニウム）が裏付けされた薄いクロム層を使用することで、高反射率の金属がない場合よりも反射率を大幅に高くすることができる。表３ｅは、反射率に及ぼすクロムの光学的定数の影響を示す。
表３ｅ：反射率に及ぼすクロムの光学的定数の影響
2007534981.tif 000019
【００５５】
リングの反射率を高め且つ視域との美的適合を改善させる別の選択肢は、低屈折率の材料をＩＴＯと金属層との間に配置することからなる。低屈折率の金属は、シリカ、アルミナ、ＭｇＯ、ポリマー、又は他の適切な屈折率の低い材料とすることができる。低屈折率の材料の少なくとも複数の選択肢が存在する。その第１は、シリカ層の厚みを制御して反射率の干渉を増大させることである。表３ｆは、低屈折率層の追加の有無でのリングの色を比較するものである。この場合、低屈折率層はシリカであるが、上述のようにあらゆる適切な低屈折率材料がこの用途には好適である。ＩＴＯと低屈折率層の厚みを調整して色を変えると同時に反射率を高めることができる。この方法を本明細書の他の場所で説明される様々な金属スタックと組合せることによって反射率を更に高めることができる。
表３ｆ：ＩＴＯと金属層との間での低屈折率層の追加の影響
2007534981.tif 000020
【００５６】
別の選択肢は、比較的厚い低屈折率材料をＩＴＯとリングの金属反射体との間に挿入することである。この場合、低屈折率層がバルク層として機能するのに十分な厚みがあることが望ましい。必要な厚みは、特に非均一性により光の位相情報を排除することができる場合には、少なくとも部分的にはバルク層の材料特性に依存する。層の厚みは、１／４ミクロン程の薄さ、或いは望ましい効果を得るためにはそれよりも肉厚とすることができる。
【００５７】
リングと視域間を適合させる他の選択肢は、高／低／高の誘電スタックを使用することである。交互する屈折率を有する一連の誘電層を用いて、高反射率のコーティングをもたらすことができる。例えば、ＴｉＯ２／ＳｉＯ２／ＴｉＯ２の交互する層を用いることができる。表３ｇは、中間色で６０．５％のリング反射率をもたらすＴｉＯ２、ＳｉＯ２及びＩＴＯ（厚みはｎｍ単位）からなるスタックを示す。色及び反射率は、層の厚みを調整することによって変えることができる。また、ＩＴＯをベース層とする第２の選択肢を表３ｇに示す。スタックは、所望の色及び反射率の両方を与えるような両方の構成で調整することができる。ＩＴＯの厚みは、導電性がより高い層に提供するように調整することができる。他の層の厚み及び屈折率を調整し、ＩＴＯ厚みの変化を補正することができる。これによって、この設計選択肢の有用性が高くなる。
表３ｇ：リング適合のための高／低／高スタック
2007534981.tif 000021
【００５８】
リングの別の選択肢は、電極に対してＩＭＩ（すなわち絶縁体／金属／絶縁体）スタックを使用することである。一部の特定のＩＭＩスタック及びリング材料を以下に示すが、他の形態も実施可能である。本発明の関連においては、ＩＴＯ又は別のＴＣＯの代わりにＩＭＩスタックを使用することも想定することができる。次いで、金属又は誘電スタックをＩＭＩスタックと基板又はシール材料との間に配置する。両方のケースでは有効に作用することになる。反射スタックをＩＭＩとガラスとの間に配置すると、特に金属反射体が本質的に不透明である場合には、ＩＭＩスタックがより可撓性のある状態が得られる。ＩＭＩを金属反射体で遮蔽して、中央部視域に対して必要に応じて調整することができる。ＩＭＩがガラスと反射スタックの間にある場合、視域とリングの要件が確実に互換性があるようにすることが望ましい。これは、達成可能であるが、反射体がＩＭＩとガラスの間にあるときには存在しないＩＭＩスタックに制限を課すことになる。
【００５９】
ＩＭＩスタックにおいては、ＴｉＯ２、ＳｉＯ２、ＺｎＯ、ＳｎＯ２、酸化ニオブ、シリコン金属、ＺｒＯＸ、ＳｉＮ又は他の適切な材料などの誘電層とすることができる。混合酸化物、オキシナイトライド又は他の複合材料を使用することができる。金属は、Ａｇ又はＡｇ合金であるのが好ましい。Ａｇは、Ａｕ、Ｐｄ、Ｐｔ、Ｓｉ、Ｔｉ、Ｃｕ、又は適切な電気化学的、化学的、又は物理的特性をもたらすように選択された他の材料で合金又はドープすることができる。金属層と誘電体との間に保護層を配置して金属の接着、化学的安定性又は熱処理中のＩＭＩコーティングの熱安定性を向上させることができる。複数の異なる誘電体を使用すると、視域及びリングにおける色及び反射率を減衰させることができる。
表３ｈ：ＩＭＩスタックとリング反射率（厚みは別記しない限りｎｍ単位）
2007534981.tif 000022
【００６０】
ＩＴＯ厚みを半波からＩＴＯ及びクロムスタックについて青色が得られるポイントまで増大させると、色は、堆積中の厚み変動、及び／又は実際の使用時の視野角の差に起因する変位がはるかに生じやすくなる。半波光学的厚みよりも意図的に薄く堆積させたＩＴＯコーティングは、上記の説明により表２に示すようにクロムでオーバーコートしたときに比較的低いレベルの曇りが生じた。
【００６１】
コーティング間の差異は、一部の反射分光光度計で利用可能な鏡面反射なしの選択肢を用いることで測定することができる。このような測定値は実際の散乱光を測定しており、主に少量の鏡面反射の成分ではないことを確認することが重要である。一般には、光の波長が短い程より散乱がしやすい。このことは、所与の読み取り値が測定されている予測散乱光強度であるかどうかを判断するのに使用するときの良好な指標となる。ＭａｃＢｅｔｈ  Ｃｏｌｏｒ  Ｅｙｅ  ７０００は、この点に関し良好な曇り測定結果をもたらす１つの分光光度計である。
【００６２】
本明細書で使用される用語「霞」及び「曇り」とは、薄膜における散乱又は非鏡面反射の特性を意味する点を理解されたい。霞は、層の酸化不足、層内の結晶サイズ、表面粗度、層境界面特性、基板の洗浄品質、その副組合せ及び組合せを含む幾つかの要因が原因となる場合がある。
【００６３】
これらの特性は、処理条件及び／又は材料によって変わる可能性がある。これは、曇りのレベルがコーティングの単一のプロセス「バッチ」又は「ロード」内でさえもかなり変わる場合があるという点において、処理条件に関し特に当てはまる。それにも関わらず、クロムでオーバーコート処理され且つガラスを通して見られるＩＴＯに層ついては、色抑制又は虹色防止下層の有無を問わず、Ｌｉｂｂｂｅｙ  Ｏｗｎｅｓ  Ｆｏｒｄ製Ｔｅｃ１５ガラスで同様に得られるものよりもはるかに曇りの少ないコーティングを生成することが可能であることが示されている。
【００６４】
酸化アルミニウムを下層として使用して、スペクトルフィルタ材料スタック並びに適切な屈折率をもたらす酸化物の混合物の色調の制御を助けることができる。ＩＴＯとＳｉＯ2及び／又はＳｉＯの混合物をＩＴＯの下層として使用して、結果として得られるスペクトルフィルタ材料スタックの色調を制御することは特に有利とすることができる。ＩＴＯに対しセラミックターゲットを使用することで、膜厚などの特性についてより厳しいプロセス制御が可能となると考えられることが多い。ＩＴＯとＳｉ及び／又は酸化状態の混合物中のＳｉを含むスパッタターゲットを使用することができる。このような下層では、潜在的に、下層とＩＴＯ層を堆積させるのに使用されるカソード間にポンピング又は介在ドアから実質的にガス流を分離させないインラインコーティングシステムを使用することができる。ＳｉＯ2の少なくともある程度の割合までのＩＴＯとＳｉＯ2の混合物は、ＲＦスパッタリングが必要ではないように十分な導電性を保持することになる。中間周波数（ＭＦ）スパッタリング又は直流（ＤＣ）スパッタリングと比較して、無線周波数（ＲＦ）スパッタリングでは、薄膜コーティングシステムに含めることは単純なことではない電気絶縁及びインピーダンス整合が必要とされることが多い。
【００６５】
車両用バックミラーには３５％（多くの欧州諸国では４０％）反射率の法的要件があるので、（電気光学ミラー要素の場合は透明な状態）、周辺区域が視野計算に含まれるためには、このようなレベルの反射率を有することが必要である。Ｔｅｃ１５ガラスを覆うクロムに関して本明細書で呈示されるデータにおいては、この最小値は満たされていない。
【００６６】
電気光学素子で使用される虹色防止構造体の一部である測定可能な曇りを有するＣＶＤ蒸着フッ素ドープ酸化スズの使用が知られている。導電電極をもたらすための様々な厚みのＩＴＯも公知である。イリジウム−スズ−酸化物導電電極及びクロムスペクトルフィルタ材料スタックのｂ*がＩＴＯの厚みを変えることによって予測可能に制御することができることは、これまで知られていない。虹色防止構造体を有する熱分解堆積フッ素ドープ酸化スズ（Ｌ．Ｏ．Ｆ製Ｔｅｃ  １５）は、表１に示すように酸化アルミニウム層を覆うように堆積されたＩＴＯと比較すると、クロムでオーバーコートされたときには実質的に曇りが多い。
【００６７】
スペクトルフィルタ材料が第１の表面に近接して位置する実施形態においては、第１の表面と第３又は第４の表面反射体との間の距離を最小限に抑えることが有利とすることができる。反射体と第１の表面との間の距離が大きい程、主反射体からスペクトルフィルタ材料に移行するときに要素によって反射された画像内の不連続性がより大きくなる。これは、視野角が大きくなるにつれ減衰されることになる。
【００６８】
スペクトルフィルタ材料が要素の第２の表面に近接して位置し、親水性コーティングなどの付加的なコーティングが第１の表面上にある実施形態においては、両方のコーティングの光学的特性により素子の周辺部の外観が影響を受けることになり、周辺部の最適な外観を求めて層に対する調整が必要になる場合がある。引用により全体が本明細書に組み込まれる、譲受人に譲受された米国特許第６，４４７，１２３号、米国特許第６，１９３，３７８号及び米国特許第６，８１６，２９７号で説明したような親水性コーティングを有する電気光学要素の場合、第１の表面コーティングは、本明細書で説明するような第２の表面スペクトルフィルタ材料の好適な実施形態の反射率よりもかなり低い反射率を有することになる。これによって、素子の周辺部の色調及び／又は色度は、第１の表面上のコーティングよりも第２の表面コーティングに依存することになる。それにも関わらず、特に、知覚される黄色色調から青色、すなわちそれぞれ＋ｂ*から−ｂ*に、又は赤色色調から緑色、すなわちそれぞれ＋ａ*から−ａ*に遷移する時点近傍で色が選択されたときに、これらの差異はより知覚可能なものになる傾向がある。スペクトルフィルタ材料の色調を反射体の視野全体の色調に適合させようとする場合、要素の視野全体と比較して、黄色多から黄色少、又は青色少から青色多への遷移をもたらす材料の小さな差異は、本明細書の教示内容を実施することによって回避することができる。赤色色調と緑色色調における同様のコントラストを達成することができる。
【００６９】
例えば、親水性の表面コーティング有無でのリング及び視域の色と反射率は、薄膜プログラムでモデル化されている。スペクトルフィルタリングは、１２６ｎｍのＩＴＯ、３ｎｍのＣｒ、５ｎｍのＲｈ、３０ｎｍのＲｕ、及び４０ｎｍのＣｒからなる。金属及び誘電層に隣接する出口媒質又は材料は、屈折率が約１．３６５のエレクトロクロミック流体である。この親水性層は、ガラスに隣接する６５ｎｍの色抑制層、表面形態を有する２３４ｎｍのＴｉＯ2層、及び１０ｎｍのＳｉＯ2からなる。
【００７０】
表４ａは、ミラーの様々な部分の反射率及び色を示す。最初の２列は、リング外観に対する親水性層の存在の有無の影響を示す。色及び反射率は、ミラーの第１の表面上に親水性層を施工することでは本質的には変わらない。列３及び列４においては、ミラーが暗色状態であるときの視域の色の変化を見ている。非暗色状態においては、後部反射体のより高い反射率で外観が占められている。反射率は、特定の市場で有利とすることができる親水性層を有するとより大きくなる。この場合親水性層がない視域の色は、ＩＴＯの厚みがリングの色を最適化するように選択されるので、幾分好ましくないものである。これにより、視域の色は幾分犠牲にされたものとなる。親水性コーティングを表面１に付加することによって色は中間色化され、その組合せに対しプラスの利点である。５列目は、参考として、ガラス表面２に他の何らかのコーティングがなく且つ出口媒体としてエレクトロクロミック流体を有する親水性層の色を示している。
表４ａ：様々なミラー構成要素の色及び反射率
2007534981.tif 000023
【００７１】
例示的なミラー要素について
図４ａから図４ｃ及び図５に準拠した特に有利な要素構成は、約０．４波長（半波の約８０％）厚のイリジウム−スズ−酸化物の導電電極がスパッタリングによって実質的に第２の表面全体を覆うように施工された、約１．６ｍｍ厚のガラスの第１の基板を含む。第１の隅部、縁部及び第２の隅部の少なくとも一部は、約０．２５ｍｍの材料が第２の表面から除去され、約０．５ｍｍの材料が第１の表面から除去されるように処理される。導電電極の一部が処理中に除去されることは明らかなはずである。約４００Å厚のクロムのスペクトルフィルタ材料を導電電極に近接する第１の基板の周辺部近傍に約４．５ｍｍ幅で施工する。約１００Å厚の白金族金属（ＰＢＭ）（すなわち、イリジウム、オスミウム、パラジウム、白金、ロジウム、ルテニウム）である導電安定化材料をスペクトルフィルタ材料に近接する第１の基板の周辺部近傍に約２．０ｃｍ幅で施工する。第１の分離区域は、一部が１次シール材料区域の一部に平行で且つその幅内に延びる約０．０２５ｎｎ幅でレーザエッチングされ、第１及び第２の導電電極部分、スペクトルフィルタ材料部分、及び接着促進材料部分を実質的に電気絶縁する。第３の表面の実質的に全てを覆って約０．５波長厚の導電電極を有する約１．６ｍｍ厚のガラス製の第２の基板が設けられる。第２の分離区域は、一部が１次シール材料区域の一部に平行で且つその幅内に延びる約０．０２５ｎｎ幅でレーザエッチングされ、第３及び第４の導電電極部分を実質的に電気絶縁する。１次シールの内方縁部によって実質的に定められる第３の導電電極部分に近接して約４００Å厚のクロムの反射材料が施工される。１次シールの内方縁部によって実質的に定められる反射材料に近接して約１２０Å厚のルテニウムの任意的なオーバーコートが施工される。脂環式アミン硬化剤と約１５５μｍの実質的に球形のガラス球を有するエポキシを含む１次シール材料を設けて、第１及び第２の基板を共に離間した関係で固定してチャンバを形成する。引用により全体が本明細書に組み込まれ、譲受人によって譲受された多くの米国特許及び米国特許出願で教示されるように、実質的に剛性のポリマーマトリクスが、１次シール材料のプラグ開口部を介してチャンバ内の第１の導電電極部分と任意的オーバーコート材料との間に設けられる。このプラグ開口部は、紫外光硬化材料を用いて、第３及び第４の表面を介してプラグ底部を紫外光が照射することにより密封される。硬化１次シール材料とプラグ材料は、第４の表面に向いた要素を目視することにより検査される。粘度が約６０ｃＰの脂環式アミン硬化剤とタップ密度が約３ｇ／ｃｃで平均粒度が約９μｍの銀フレークとを有する、粘度が約４０００ｃＰのビスフェノールＦエポキシ樹脂を含む導電材料が、第２の接着促進材料部分、第３の導電電極部分、及び第１の電気クリップの間で１次シール材料の外方縁部に近接して施工される。これと同じ導電材料が、第１の接着促進材料部分、第４の導電電極部分、及び第２の電気クリップの間で１次シール材料の外方縁部に近接して施工される。両面感圧接着材料が電気クリップと第２の基板の第４の表面との間に設けられる。第１及び第２の電気クリップを配置した後に導電材料が硬化される。��電材料を施工する前に部分的に１次シール材料が硬化され、追加の１次シール材料硬化は、導電材料の硬化と同じにする。この硬化プロセスは、要素のそりを防止するのに有利であり、関連する接着、シール、及び導電特性全体を向上させる。
【００７２】
この例示的なミラー要素の説明は、例証を目的として提供され、本発明の範囲をどのようにも限定するものと解釈すべきではない。本明細書を通じて説明するように、所与の要素及び関連のバックミラー組立体の個々の構成要素について多くの変形形態が存在する。
【００７３】
高反射率のスペクトルフィルタ材料が第１の基板の第２の表面と１次シールとの間に適用される本発明の実施形態においては、特別に選定されたスペーサ材を使用してビード歪を排除するのが有利であることが証明されている。通常、ガラスビーズを１次シール材料に追加して、電気光学媒体を含むチャンバを形成する基板間の間隔を制御する。好ましくはほぼ球形のガラスビーズの直径は、望ましい「セル」間隔の関数である。
【００７４】
これらのガラスビーズは、２つの透明基板、透明前部基板、及び表面３又は４上に位置決めされる反射体を有する電気光学素子のスペーサとして良好に機能する。また、これらのスペーサは、スペクトルフィルタ材料を第１の表面又は第１の基板内に有する素子において良好に機能する。しかしながら、スペクトルフィルタ材料を１次シール材料及び第２の表面に近接して適用したときに、クロムスペクトルフィルタ材料内のディンプル、すなわち小さな歪が典型的なガラススペーサビーズによって生成され、結果として得られるミラー要素のシール区域において可視である。これらのディンプルは、第３の表面反射体を有するミラー要素においても可視であるが、第４の表面に向いてミラー要素が見える場合にのみ見ることができる。反射体内のこれらの第３の表面のディンプルは、車両に設置して見たときには結果として得られるミラー要素では可視ではない。
【００７５】
これとは対照的に、これらのディンプルは、スペクトルフィルタ材料が第２の表面に近接し且つ１次シール材料区域を覆うときに、結果として得られるミラー要素で容易に可視である。これらのディンプルは、少なくとも部分的にガラススペーサビーズに近接した高応力区域によって生成される。一般的に、１次シール材料は、実質的に剛性の熱硬化エポキシ樹脂を含み、脂環式アミン硬化剤を含むのが好ましい。エポキシ材料の硬化温度は、１５０℃を上回ることが多い。通常使用されるセラミックガラスビーズ（低熱膨張率）とエポキシ材料（高熱膨張率）との間では熱膨張に有意な差があることが多い。ガラススペーサビーズの少なくとも一部分は、シールが高温で固化し硬化したときに、基板の第２及び第３の表面に近接するそれぞれの材料スタックの上部材料と接触している。ミラー要素が次の１次シール材料硬化サイクルで冷却すると、シール材料は、スペーサビーズよりもはるかに大きく収縮し、ビーズ周囲に応力が発生して、歪んだ区域すなわちディンプルが基板スタック内に生じる。基板が１次シール材料と接触している表面上に反射体を含むとき、これらの歪み区域すなわちディンプルは視覚的に知覚できるものである。
【００７６】
これらの歪み区域は、幾つかの方法で排除することができる。本質的に高応力区域を構成しないエラストマー性又は可撓性がより大きな１次シール材料を使用することができる。応力が生じたときにスペーサが撓むように圧縮性がより大きいスペーサを使用することができる。また、スペースが破断して１次シール材料硬化中に局所的に発生した応力を除去するように破断可能なスペーサを使用することができる。熱膨張に関係した応力を排除又は最小限に抑えることになる、硬化収縮の小さい室温又は低温硬化性シール材料を使用することができる。熱膨張においてより密接に適合するシール材料及びスペーサを使用して、熱膨張調整充填剤を含む、プラスチックスペーサビーズとプラスチックシール材料、セラミックスペーサビーズとセラミックシール材料、又はシール材料及び／又はスペーサビーズの熱膨張に関係した応力を排除し、又は最小限に抑えることができる。シール材料内のスペーサビーズは、適切な要素製造法を用いて要素ギャップ（「セル」間隔）が制御される場合には、全て一斉に排除することができる。例えば、電気光学媒体で溶解するＰＭＭＡビード又は繊維などの間隔媒体を１次シール内にある区域に適用し、１次シール材料硬化中に要素ギャップを制御することができる。また、シールが固化するまで要素基板を機械的に離間した状態に保持することができる。
【実施例１】
【００７７】
スペーサ付き１次シール
熱硬化エポキシ樹脂のマスタバッチは、Ｄｏｗ  ４３１エポキシノボラック樹脂９６重量部、ヒュームドシリカ４重量部、２エチル４メチルイミダゾール４重量部を用いて行った。上記のマスタバッチの小部分に以下のスペーサ材を２重量部ずつ添加した。次いで、エポキシ混合物がクロム反射体と接触しているように、少量のエポキシ／スペーサの混合物を１インチｘ２インチｘ０．０８５インチ厚のクロムコーティングガラス片に載せた。１インチｘ２インチｘ０．０８５インチ厚のＩＴＯコーティングガラス片を上に置き、ガラス片がスペーサ材の底に達するようにガラスサンドイッチをクランプした。その後、要素を約１８０℃で約１５分間硬化させた。その後、要素が室温に戻ると、表面２上にあるかのようにクロムに向いているディンプルがないか目視検査した。
【実施例２】
【００７８】
１次シール材料
実施例１の熱硬化エポキシと１４０μｍのガラスビーズを用いて、非常に厚いディンプルのパターンが可視になった。
【実施例３】
【００７９】
１次シール材料
実施例１の熱硬化エポキシとプラスチックビーズ（Ｔｅｃｈｐｏｌｙｍｅｒ、Ｇｒａｄｅ  ＸＸ−２６４−Ｚ、１８０μｍ平均粒度、セキスイプラスチックス株式会社、日本国東京）を用いてディンプルのパターンが可視でなくなった。
【実施例４】
【００８０】
１次シール材料
実施例１の熱硬化エポキシとプラスチック繊維（Ｔｒｉｌｅｎｅ、４５０μｍ長に切断した１４０μｍ径単繊維、アイオワ州スプリングレーク、バークレー）を用いて、ディンプルのパターンが可視でなくなった。
【実施例５】
【００８１】
１次シール材料
実施例１の熱硬化エポキシと中空セラミックビーズ（Ｅｎｖｉｒｏｓｐｈｅｒｅｓ、１６５μｍ平均粒度、Ｅｎｖｉｒｏｓｐｈｅｒｅｓ  ＰＴＹ  Ｌｔｄ．、オーストラリア国リンドフィールド）を用いて、ごく僅かであるが許容可能なディンプルが可視になった。
【実施例６】
【００８２】
１次シール材料
室温で硬化したエポキシを用いると、ディンプルのパターンは室温で１週間後には可視でなくなった。
【実施例７】
【００８３】
１次シール材料
紫外線硬化性接着材料に添加したガラスビーズ（１４０μｍ）を２重量部（コネチカット州トリントンのＤｙｍａｘ  Ｃｏｒｐｏｒａｔｉｏｎ製Ｄｙｍａｘ  ６２８）と接着剤とを用いて上述したように２つのガラス基板間で圧縮し、ごく僅かであるが許容可能なディンプルが可視になった。この接着剤は、室温で紫外線硬化させたものである。
【００８４】
図７ａ−図７ｎを参照すると、第２及び第３の表面の導電電極部分７０５、７１０の特定の部分に選択的に接触するための様々な選択肢が示されている。理解できるように、例５の構成では、第２及び第３の表面の導電電極部分の少なくとも一部に接触する導電材料をもたらす。
【００８５】
図７ａに示す要素構造は、第２の表面材料スタック７０８ａを有する第１の基板７０２ａと、第３の表面材料スタック７２２ａを有する第２の基板７１２ａとを含む。第３の表面材料スタックは、導電エポキシ７４８ａに接触している第３の表面材料スタックの部分が、第３の表面材料スタックの残りの部分と絶縁されているように絶縁区域７８３ａを有して示されている。第１及び第２の基板は、１次シール材料７７８ａを介して互いに対して離間した関係で保持されている。要素の別の側部は、視域内の第３の表面材料スタックとの接触を可能にする第２の表面材料スタックに関連する類似の絶縁区域を有することができる点を理解されたい。材料の第２又は第３の表面スタックは、本明細書の他の場所、及び引用により本明細書に組み込まれる参照文献で説明されるような材料の単一の層とすることができることを理解されたい。
【００８６】
図７ｂに示す要素構造は、第２の表面材料スタック７０８ｂを有する第１の基板７０２ｂと、第３の表面材料スタック７２２ｂを有する第２の基板７１２ｂとを含む。第１及び第２の基板は、１次シール材料７７８ｂを介して互いに対し離間した関係で保持されている。導電性エポキシ７４８ｂは、第３の表面材料スタックと接触し、絶縁材料７８３ｂを介して第２の表面材料スタックと電気絶縁されている。要素の別の側は、視域内の第３の表面材料スタックとの接触を可能にする第２の表面材料スタックに関連する類似の絶縁区域を有することができる点を理解されたい。材料の第２又は第３の表面スタックは、本明細書の他の場所、及び引用により本明細書に組み込まれる参照文献で説明されるような材料の単一の層とすることができることを理解されたい。
【００８７】
図７ｃの要素は、第２の表面材料スタック７０８ｃを有する第１の基板７０２ｂと、第３の表面材料スタック７２２ｃを有する第２の基板７１２ｃとを含む。第１及び第２の基板は、１次シール材料７７８ｃを介して互いに対して離間した関係で保持されている。第２の表面材料スタックは、第１の導電性エポキシ又は第１の半田７４８ｃ１と電気的に接触しているように１次シール材料を超えて第１の基板の縁部に向かって延びている。第３の表面材料スタックは、第２の導電性エポキシ又は第２の半田７４８ｃ２と電気的に接触しているように１次シール材料を超えて第２の基板の縁部に向かって延びている。要素の別の側は、視域内の第３の表面材料スタックとの接触を可能にする第２の表面材料スタックに関連する類似の絶縁区域を有することができる点を理解されたい。第２又は第３の表面材料スタックは、本明細書の他の場所、及び引用により本明細書に組み込まれる参照文献で説明されるような材料の単一の層とすることができることを理解されたい。
【００８８】
図７ｄは、第３の表面の電気接点４７８ｄ２とは要素の反対側に形成された第２の表面の電気接点７４８ｄ１を示す。図７ｅは、要素の一方の側面に形成される第２の表面の電気接点７４８ｅ１と、要素の端部に形成される第３の表面の電気接点とを示す。図７ｆは、要素の片側で且つ一方端と連続的に形成される第２の表面の電気接点７４８ｆ１と、要素の反対側で且つ反対の端部と連続的に形成される第３の表面の電気接点７４８ｆ２とを示す。図７ｇは、要素の両側に形成される第２の表面の電気接点７４８ｇ１と、要素の端部上に形成される第３の表面の電気接点７４８ｇ２とを示す。図７ｈは、要素の両側上に形成された第２の表面の電気接点７４８ｈ１と、要素の両端に形成された第３の表面の電気接点７４８ｈ２とを示す。図７ｉは、要素の両端と片側に連続的に形成される第２の表面の電気接点７４８ｉ１と、要素の片側に形成される第３の表面の電気接点７８４ｉ２とを示す。少なくとも１つの実施形態において、より長い電気接点がシート抵抗の最も高い材料スタックの表面に対応することを理解されたい。電気接点は、導電性エポキシ、半田又は導電接着剤を介したものとすることができる点を理解されたい。
【００８９】
図７ｊは、第２の表面材料スタック７０８ｊを有する第１の基板７０２ｊと、第３の表面材料スタック７２２ｊを有する第２の基板７１２ｊとを含む要素を示す。第１及び第２の基板は、周辺の第１及び第２の１次シール７４８ｊ１、７４８ｊ２を介して互いに対して離間した関係で保持されている。第１の１次シールは、第２の表面材料スタックと電気的に接触するように機能し、第２の１次シールは、第３の表面材料スタックと電気的に接触するように機能する。第１及び第２の１次シールは、互いに対して離間した関係で第１及び第２の基板を保持し、両方の１次シールは、実質的に各基板縁部の外側にあるのが好ましい。
【００９０】
図７ｋを参照すると、バックミラー要素の一部の外形図が、第２の表面上に堆積されたほぼ透明な導電性材料の少なくとも１つの層７０８ｋを有する第１の基板７０２ｋと、チャンバを間に形成するように１次シール材料７７８ｋを介して互いに対して離間した関係で固定された第３の表面上に堆積された材料スタックを有する第２の基板７１２ｋとを含んで示されている。少なくとも１つの実施形態では、電気光学媒体７１０ｋは前記チャンバ内に配置される。少なくとも１つの実施形態においては、第３の表面材料スタックは、下層７１８ｋ、導電電極層７２０ｋ、金属層７２２ｋ、及び金属層と１次シール材料の下にある重なり部分７８３ｋを有する導電性タブ部分７８２ｋを含む。導電性タブ部分７８２ｋは、金属コーティング７２２ｋを覆って堆積されて重なり部を生成することができることに留意されたい。少なくとも１つの実施形態においては、下層は、二酸化チタンである。少なくとも１つの実施形態においては下層は使用されない。少なくとも１つの実施形態においては、導電電極層は、イリジウム−スズ−酸化物である。少なくとも１つの実施形態においては、導電電極層は省略される。少なくとも１つの実施形態においては、導電電極層は省略され、下層は、二酸化チタン又は炭化ケイ素などの比較的屈折率が高い（すなわちＩＴＯより高い屈折率）他のほぼ透明な材料である。少なくとも１つの実施形態においては、導電性タブ部分はクロムを含む。導電性タブ部分は、ガラスに良好に接着し、車両ミラー試験条件下で耐食性がある任意の導電性材料を含むことができることを理解されたい。理解されるように、第３の表面材料スタック又は腐食を受け易いスタック内の少なくともこうした層が、１次シール材料の外縁部によって定められる区域内に保持されるときは、要素は、第３の表面の腐食に伴う問題には実質的に影響されない。腐食を受け易い１つ又は複数の層は、導電エポキシ又はオーバーコート層などの保護オーバーコート又は封止剤が組み込まれる場合に、１次シール材料を超えて延びることができることを理解されたい。第１、第２、第３及び第４の表面層又は材料スタックのいずれもが、本明細書又は引用により本明細書の他の場所に組み込まれる参照文献で開示されるようなものとすることができることを理解されたい。導電性タブ部分は、導電電極にわたって導電率を向上させるものであり、導電電極層が十分な導電率を備えている限り、導電性タブ部分は任意的なものであることを理解されたい。少なくとも１つの実施形態においては、導電電極層は、望ましい導電率をもたらすのに加え、対応する反射光線の望ましい固有の色特性を与える。従って、導電電極を省いた場合、色特性は下層材料の仕様により制御される。
【００９１】
図７ｌを参照すると、バックミラー要素の一部の外形図が、第２の表面上に堆積されたほぼ透明な導電性材料の少なくとも１つの層７０８ｌを有する第１の基板７０２ｌと、チャンバを間に定めるために１次シール材料７７８ｌを介して互いに対して離間した関係で固定された、第３の表面上に堆積された材料スタックを有する第２の基板７１２ｌとを含んで示されている。少なくとも１つの実施形態においては、電気光学媒体７１０ｌは、前記チャンバ内に位置する。少なくとも１つの実施形態において、第３の表面材料スタックは、下層７１８ｌと、導電電極層７２０ｌと、金属層７２２ｌと、金属層と、１次シール材料の下にある導電性タブ部分とを含む。少なくとも１つの実施形態においては、金属層と導電性タブ部分との間に空隙区域７８３ｌが定められ、導電電極は、その間に電気的導通をもたらす。少なくとも１つの実施形態においては、下層は二酸化チタンである。少なくとも１つの実施形態においては、下層は使用されない。少なくとも１つの実施形態においては、導電電極層は、イリジウム−スズ−酸化物である。少なくとも１つの実施形態においては、導電性タブ部分はクロムを含む。導電性タブ部分は、ガラスに良好に接着し、車両ミラー試験条件下で耐食性のある任意の導電性材料を含むことができることを理解されたい。理解されるように、第３の表面材料スタック又は腐食を受けやすいスタック内の少なくともこうした層が、１次シール材料の外縁部によって定められる区域内に保持されるときは、要素は、第３の表面の腐食に伴う問題には実質的に影響されない。第１、第２、第３及び第４の表面層又は材料スタックのいずれもが、本明細書又は引用により本明細書の他の場所に組み込まれる参照文献で開示されるようなものとすることができることを理解されたい。
【００９２】
図７ｍを参照すると、バックミラー要素の一部の外形図が、第２の表面上に堆積されたほぼ透明な導電性材料の少なくとも１つの層７０８ｍを有する第１の基板７０２ｍと、チャンバを間に定めるために１次シール材料７７８ｍを介して互いに対して離間した関係で固定された、第３の表面上に堆積された材料スタックを有する第２の基板７１２ｍとを含んで示されている。少なくとも１つの実施形態においては、電気光学媒体７１０ｌは、前記チャンバ内に位置する。少なくとも１つの実施形態においては、第１の金属層７１８ｍは、実質的に第３の表面全体を覆うように堆積される。少なくとも１つの実施形態においては、第２の金属層７２０ｍは、第２の金属層の外縁が、１次シール材料７７８ｍの外方縁部によって定められた区域内に位置するように第１の金属層を覆って堆積される。少なくとも１つの実施形態においては、第１の金属層は、クロムを含む。少なくとも１つの実施形態においては、第２の金属層は、銀又は銀合金を含む。第１、第２、第３及び第４の層又は材料スタックのいずれもが、本明細書又は引用により本明細書の他の場所に組み込まれる参照文献で開示されるようなものとすることができることを理解されたい。
【００９３】
図７ｎを参照すると、第２の基板７１２ｎは、実質的に光センサー又は情報ディスプレイの前方にアイホールを有する材料スタックを含むように示されている。少なくとも１つの実施形態においては、第１の金属層７１８ｎには、アイホール区域内に空隙区域が設けられている。少なくとも１つの実施形態においては、第２の金属層７２０ｎには、アイホール区域内に空隙区域が設けられている。少なくとも１つの実施形態においては、第３の金属層７２２ｎが設けられている。少なくとも１つの実施形態においては、アイホール区域においては第３の金属層のみが堆積されている。少なくとも１つの実施形態においては、第１の金属層はクロムを含む。少なくとも１つの実施形態においては、第２の金属層は銀又は銀合金を含む。少なくとも１つの実施形態においては、第３の金属層は、薄い銀、クロム又はクロム合金を含む。第１、第２、第３及び第４の表面層又は材料スタックのいずれもが、本明細書又は引用により本明細書の他の場所に組み込まれる参照文献で開示されるようなものとすることができることを理解されたい。
【００９４】
第１の表面導電電極に近接したスペクトルフィルタ材料７１５を他の導電電極部分と電気絶縁することができる１つの方法は、図７ｂに示すように、スペクトルフィルタ材料の少なくとも一部を有機又は無機絶縁材料でオーバーコートすることによるものである。
【００９５】
クロム金属などのスペクトルフィルタ材料がコーティング作業（真空スパッタリング、蒸着などによる）においてマスクを通じて第２の表面の透明導体上に適用されるとき、同じプロセスでマスクを通じて非導電コーティングを施工し、導電シール区域内において第２の表面導電電極を第３の表面導電電極から電気絶縁することができる。
【実施例８】
【００９６】
絶縁材料
クロムなどの接着促進材料を覆うことが多いクロム、モリブデン、ステンレス鋼、又はアルミニウム、ロジウム、白金、パラジウム、銀／金、ホワイトゴールド、及びルテニウムなどの金属、金属合金、金属層、金属合金層、又はその組合せを含むスペクトルフィルタ材料は、シール区域を覆うために透明導体（ＩＴＯなど）の上にマスクを通じて真空蒸着される。シリコン、二酸化ケイ素、酸化クロム、酸化アルミニウム、酸化チタン、酸化タンタル、酸化ジルコニウム、又は酸化イットリウムなどの絶縁材料を金属層を覆うようにマスクを使用して施工し、望ましいスペクトルフィルタ材料区域を他の導電部分から電気絶縁することができる。この電気絶縁材料は、スペクトルフィルタ材料又は電気導通が望ましい取り込み／導電率促進材料の部分には施工されず、又は除去されない。
【００９７】
ベゼルを小型化するか又は不要にする１つの方法は、導電材料を電気的バスの一部として用いて第１及び第２の基板の周縁部間に実質的にオフセットが無い状態で要素を形成することである。好ましい導電材料を使用するために、第２及び／又は第３の表面上の導電性材料の一部の絶縁を行う必要がある。第２及び第３の表面は、各表面の一部分が重なりの無い区域で絶縁されていない場合には、導電材料により互いに短絡することになる。第３の表面は、要素の片側で電気絶縁することができ、第２の表面は、要素の反対側又は隣接する側で電気絶縁されることになる。レーザを用いて、導電性材料を望ましい区域から除去するのが好ましい。レーザの分離は、導電材料と要素の視覚活性区域との間に位置するのが好ましい。分離区域は、アノードとカソードとが同じ表面上に共存せず、電気光学媒体と接触していないような位置であることが更に好ましい。アノードとカソードが隣接する表面に付加されて同じ表面上に位置するときに、ゆっくりと消える残留色が分離区域に沿って存在することになる。更に、第２の表面と第３の表面上のアノードがシールと分離区域との間にある状態では、アノードによって生成される色は、１次シール材料と分離区域との間で可視である。同様に、カソードの位置が１次シール材料と分離区域との間で第３の表面及び第２の表面上にある場合、カソードによって生成された色は、分離区域と１次シール材料との間で正面から可視である。
【００９８】
観察者と１次シール材料との間にスペクトルフィルタ材料を有するミラー要素において、分離区域を組み込むことができる。スペクトルフィルタ材料が第１の表面上にある状態では、ミラー要素は、スペクトルフィルタ材料を含まない要素に関して説明したものとほぼ同じものになる。分離区域は、第１の表面を見たときに可視ではない。スペクトルフィルタ材料が第２の表面に近接しているときには、分離区域は第１の表面を見るときに可視である。
【００９９】
典型的なレーザ定義分離区域は、幅が０．００５から０．０１０インチの間である。分離区域を０．００２から０．００４インチ幅にすることによって、はるかに目立たなくなる。運転者が実質的に知覚できないように０．００２インチ未満の絶縁線であることが更に一層好ましい。コーティング堆積中のマスキング、媒体ブラスト、レーザアブレーション、機械的摩耗、化学エッチング、又は当該技術分野で公知の他のエッチング法を含む様々な手法を用いて材料を除去し、絶縁線を生成することができる。化学、反応イオン、又は他のエッチング法と組合せたフォトリソグラフィでは、幅１μｍ未満の絶縁線を生成することができる。また、合焦させるレーザ波長が短い程、生成するスポットをより小さくすることができる点に留意されたい。これにより、絶縁線をより狭く且つ目に見えないものにすることが可能となる。絶縁線がより狭くなる程、第１及び第２の導電部分間を完全に絶縁することがますます困難になる可能性がある。２つの導電部分間の抵抗は、抵抗計を用いて容易に測定することができる。一般的な電気光学ミラー要素の場合、この抵抗は３０オームより大きいことが好ましい。この抵抗は１００オームより大きいことが更に好ましい。完全に電気絶縁することが最も好ましい。分離区域は、１次シール材料区域内に位置し、大きな電気接触区域を形成するように要素の長さを延長するのが好ましい。分離区域が１次シール材料区域を覆って位置する場合、シールの色又は透明度を調整して、分離区域を隠すのを助けることができる。この分離区域をミラー要素上のアートワーク又はテキストに組み込むことができる。分離区域をミラー要素の免責条項、社章、又は他のグラフィック及び／又はテキストに組み込むことができる。レーザ線をスペクトルフィルタ材料の内縁部に沿って位置決めすることができる点を理解されたい。この構成においては、レーザ線の大部分は、レーザ線がスペクトルフィルタ材料の縁部と一致するので可視ではない。一部の残留色は同じ基板上の電気光学媒体を除去した後にも存在するが、有色区域の大部分は、スペクトルフィルタ材料の後部に隠れて見えない。可視である唯一のレーザ線部は、２つの箇所で縁部近傍のスペクトルフィルタ材料を通して形成された短い線セグメントである。
【０１００】
また一般的には、ミラーの区域内のレーザアブレーション線などの電極絶縁線をミラーの指定視野外に位置付けることが望ましい。米国、欧州及び他の諸国において、ミラー内で見えなければならない車両の側面及び後部に対する最小区域についての法的ガイドラインがある。この区域は、ミラー表面及び運転者に見えなければならないその投影の境界内にある物体に投影させることができる。この投影は、一般に三角形の形状を取り、投影のサイズは、ミラー表面が平面か曲面であるかに応じて拡大又は縮小することができる。図２ａは、ベゼル付きの左外側エレクトロクロミックミラーの一般的な特定最小視野投影の形状（点線２１１ａで識別される）を詳細に示している。ベゼル区域は反射性がないので、ミラーの視野内に含めることはできない。しかしながら、このベゼル区域は、表面２上の金属リングなどのスペクトル的に反射性のコーティングで覆うことができる。この反射性リングの反射率が特定の国の最小反射率規格に適合する程十分に高い反射率である限り、この区域を視野と考えることができる。次いで、上述のように、同じ特定の視野を維持しながらミラーをベゼル幅でより小さくすることができる。同様に、あらゆる可視の絶縁線をミラーの特定視野の投影外に配置するのが好ましいであろう。
【０１０１】
導電材料を絶縁する別の方法は、真空蒸着誘電インク又は非導電エポキシ又は他の樹脂の薄層など、導電材料と絶縁されることになる面との間に導電層を用いることである。第１の表面に向いた分離区域は可視ではないので、第３の表面に近接した分離区域を利用することが望ましいであろう。非導電材料を第２の表面上で使用することにより、第１の分離区域は不要である。これは、第２の表面がスペクトルフィルタ材料を有するときに特に望ましい。非導電エポキシを薄化することによって、極めて薄い層を得ることができる。これは、導電材料を適用するためには十分な区域を設ける必要があるので重要なことである。好ましくは非導電エポキシは、フラッシュ硬化されるだけである。例えば、非導電エポキシを８５℃オーブンに約２分間入れる。非導電エポキシが完全に硬化して１次関連スペーサビーズに接触している区域を部分的に覆っている場合、望ましくない不均一なセル間隔が生成される可能性がある。非導電材料を完全には硬化させないことで、スペーサビーズが最終硬化中により容易に層に浸透するが、セル間隔には影響を与えない。
【０１０２】
第２の表面スペクトルフィルタ材料を有する電気光学ミラー要素の第３の表面に対する外部電気接続は、１次シール材料区域の下で且つ第２の基板の周縁部を覆って第３の表面導電電極の少なくとも一部を延ばすことによって行うことができる。ガラス片の縁部を覆ってコーティングされると（真空スパッタリングによってなど）、コーティングの導電率は、鋭利な縁部又は粗い表面にわたって低下する傾向があり、また、このコーティング法は、一般的には、ガラスの側面又は縁部に耐久性のあるコーティングをもたらすものではない。導電率を低下させることなくこれを行うためには、基板隅部及び／又は縁部上の良好な継ぎ目又は研磨は、第３の表面から縁部への円滑な移行を可能にするのに効果的である。磨かれていない粗い研磨面は、通常の第３の表面コーティングの厚みでは導電率が低い。面及び第３の表面から縁部への移行が滑らかな程、導電率が良好になる。また、コーティングプロセス中にガラス縁部をコートするために取り付けられるスパッタターゲットは、コーティングをより均一で耐久性のあるものにするのに効果的である。
【０１０３】
コーティングをガラス縁部全体にわたり且つミラー要素の裏側まで拡張させ、第３の表面との電気接続をミラー要素の裏側で行うことができるようにすることが考えられる。反射率第３の表面は、一般的に第２の表面導電電極よりも導電性があり、従って、導電材料は不要とすることができる。従って、１次シール材料を基板縁部まで分配することができる。第３の表面材料を縁部まで延長するのは、片側のみとすることができる。反対側の基板は、可視ではないので、第３の表面に対して分離区域及び導電材料を含むことができる。
【０１０４】
第３の表面材料が基板縁部に拡張された状態では、クリップ部は第２及び第３の表面間に挿入させる必要がないので、Ｊクリップの代わりにＬクリップを使用することができる。Ｌクリップは、縁部の導電部分に接触する程度の長さがあるだけでよい。導電エポキシを使用して、縁部の第３の表面材料をＬクリップに接合することができる。感圧接着剤をＬクリップの裏側に使用して、これを第４の表面に固定することができる。或いは、半田をミラー縁部又は裏側のコーティングに直接適用することができる。１つの実施形態においては、半田は、接点及び導電バスシステムの両方として使用することができる。
【０１０５】
基板縁部上に拡張した第３の表面材料に外部的に電気接続をする１つの利点は、導電性材料が最早１次シールに隣接している必要がなく、第１又は第２の表面上のフィルタ材料を狭くすると同時に依然として１次シールを覆うことができることである。一般的なスペクトルフィルタ材料は、幅が４ｍｍから８ｍｍまで変動する可能性があるが、この幅を４ｍｍ未満に低減することは外観が良い場合がある。１次シールの幅を小さくすると、スペクトルフィルタ材料の幅も小さくすることができる。上記で開示された組み付け及びシール技術を用いれば、１ｍｍ未満のスペクトルフィルタ幅を可能にする１ｍｍ未満まで１次シールの幅を小さくすることが可能である。
【０１０６】
第２の表面から絶縁された第３の表面に電気接続する別の方法は、導電インク又はエポキシを用いて第３の表面を縁部に接続することである。導電インク又はエポキシを薄化して基板の縁部に適用すると、第２の表面に接触することなく第３の表面に接触する。この薄肉化された導電エポキシにより、ミラー要素の縁部又は裏面で接触が行われるように導電経路を施工することができる。Ｌクリップを適用して接触させ、所定の位置に硬化させることができる。感圧接着剤を使用して、硬化中にＬクリップを所定の位置に固定し、ワイヤ接続により歪除去をもたらすことができる。
【０１０７】
金属上の環境の腐食作用を最小限に抑えることができる場合には、極めて薄い金属膜又は箔を使用して、導電接着剤又はバスとの安定した相互接続を確立させることができる。プラスチック箔上でのこの金属箔又は金属膜をＪクリップの形状又は他の望ましい形状（高価な成形ダイを必要とせず）に一致させて、感圧接着剤などの接着剤で基板に接着することができる。プラスチック箔上のこの金属箔又は金属膜は、一端が前部及び／又は後部電極と接触する導電バスと接触するようなサイズに切断され、且つＥＣ要素基板に適用される接着テープのロール形式とすることができる。スペード型コネクト又はワイヤは、半田付け又は導電接着剤などの従来の方法で金属箔又は膜の他端に取り付けることができ、又は、金属箔又はテープの他端は、プリント回路基板などのＥＣ要素の電圧源に直接接続することができる。
【０１０８】
成形可能接点の少なくとも１つの実施形態は、剥離ライナ（製品：９４９５  ２００ＭＰシリーズ接着剤  ３Ｍ社、ミネソタ州ミネアポリス）で０．００２インチアクリル両面接着テープに積層した０．００１インチパラジウム箔（Ａｌｄｒｉｃｈ  ｃｈｅｍｉｃａｌ、ウィスコンシン州ミルウォーキー）を含む。金属箔テープは、エレクトロクロミック素子に適用するために許容可能なサイズに切断することができる。また、プラスチック箔テープ上の金属箔又は金属膜は、必要であれば、ある形又は形状に予め切断することができる。
【０１０９】
成形可能接点の少なくとも１つの実施形態は、プラスチックフィルムから形成し、金、銀、チタン、ニッケル、ステンレス鋼、タンタル、タングステン、モリブデン、ジルコニウム、上記の合金、或いは塩水噴霧腐食に耐性のある他の金属又は金属合金といった金属で金属被覆することができる。同様に、パラジウム、或いはロジウム、イリジウム、ルセニウム、又はオスミウムなどの他の白金族金属を使用することができる。
【０１１０】
成形可能接点の少なくとも１つの実施形態は、クロム、及びロジウム、インジウム、ルセニウム、又はオスミウムをベースとする何らかの白金族金属でコーティングし、次いで銀、金、又はその合金の層でコーティングした０．００２インチポリイミドテープ（＃７６４８Ａ４２  ＭｃＭａｓｔｅｒＣａｒｒ、イリノイ州シカゴ）を含むポリマーキャリアを使用する。このシステムは、半田付け可能であり、１つの基板表面から別の表面にガラスエッジの周りに巻きつけるのに十分な可撓性を有する。
【０１１１】
導電材料コーティングポリマーフィルムの少なくとも１つの実施形態は、フレキシブル回路産業向けに製造されるものである。少なくとも１つの実施形態においては、Ｓｈｅｌｄａｈｌ（ミネソタ州ノースフィールド）では、ポリイミド（Ｋａｐｔｏｎ）と、ＩＴＯ、アルミニウム、銅、及び金でコーティングしたポリエステルフィルムとの組合せを製造している。ベースメタルでコーティングしたポリイミドテープを様々な金属又は合金でメッキ又はコーティングし、耐久性及び／又は半田付け性を向上させることができる。これらのフィルムは、接着剤をコーティングすることができ、或いは上述のように両面テープに積層することができる。この金属被覆箔は、ガラス縁部周りに曲がり、良好な導電率を維持することができる。
【０１１２】
繊維状基板を用いる少なくとも１つの実施形態は、繊維支持体上に置いた溶剤型インクからなる。この導電インクは、メチルカルビトル（Ａｌｄｒｉｃｈ、ウィスコンシン州ミルウォーキー）１０部、ビスＡ−エピクロロヒドリンコポリマー（Ａｌｄｒｉｃｈミルウォーキー、ＷＩ）２部、ＬＣＰ１−１９ＶＳの銀エポキシフレーク８８部からなる。導電インクは、ガラス、金属、又はセルロースからなるものなどの繊維性材料に適用することができる。このシステムを十分に加熱して溶剤を蒸発させる。次いで、この導電性及び／又は可撓性の成形可能接点を一方の表面に付加し、別の表面の周りに巻き付ける。
【０１１３】
ポリマー成形可能接点の少なくとも１つの実施形態では、金属を保護し、又は金属色を隠し、又はガラス縁部の外観に対して魅力的な別の色を与える構造機構が組み込まれている。この構造により、外側にポリマーフィルム、続いて内側に金属コーティング、次いで内側に接着剤が組み込まれることになる。このシステム内の金属コーティングは、ガラス内側の導電面の１つと接触するための露出縁部を有する必要がある。この端部との接触は、塗布導電接着剤、半田、又は安定電気接点を形成する他の方法で行うことができる。反対側端部は、導電接着剤、半田、又は他の機械的手段で接触することができる。
【０１１４】
導電ポリマー又は複合材料の導電率に関しては、導電ポリマー又は複合材料の導電率を説明する種々の方法がある。等方性及び異方性導電接着剤に関わる当業者は、抵抗測定に４ピンプローブを一般に使用している。導電接着剤の分野における一般的な測定単位は、オーム／平方／ミルである。この測定値は、幅の係数であるばかりでなく厚みの係数としても表される。この測定値は、非導電基板上で行ったときには、金属又は炭素又は金属酸化物導電粒子充填エポキシなどの導電ポリマー又は複合材料の線形導電率を表す。
【０１１５】
バスとしての用途での導電ポリマーの有効性を判断する別の方法は、分離された導電パッドを利用し、導電ポリマーを用いてこれら分離パッドをブリッジすることである。この試験を行う特定の方法は、レーザアブレーション、物理的スコアリング、又は化学的除去でガラス上の導電コーティングを分離することである。未硬化の導電ポリマーを付加して導電パッドをブリッジし、電流経路が複数の接点境界を通る必要があり、それでもブリッジを互いに短絡させないように自己絶縁されるようにする。抵抗値の読み取りは、クーポンの両端部で行われる。
【０１１６】
オーム／ｓｐ／ｍｉｌ法で測定した高導電率を有する全ての導電ポリマーが、エレクトロクロミック素子で使用される電極表面との適切な界面電気接点を有するわけではない。ＩＴＯ電極を隔離導電パッドとして使用する上記のクーポンに基づくと、許容可能な抵抗は、１０００オーム未満となる。より好適な抵抗は、５００オーム未満であり、更により好適な抵抗は、２００オーム未満である。
【０１１７】
導電ポリマー構成要素の選択を通じてこの界面導電率に影響を与える種々の方法がある。金属粉体又はフレークの形状は、界面接点に影響を与える可能性がある。接着剤もまた、界面接点に影響を与える可能性がある。結合剤、硬化触媒又は架橋剤、エポキシ樹脂システム、及び銀エポキシを処理する方法は、隣接する導電面との電気接点を形成する導電ポリマーの能力に影響を与える可能性がある。
【０１１８】
少なくとも１つの実施形態においては、銀エポキシは、ヘキサヒドロフタル酸無水物（Ａｌｄｒｉｃｈ、ウィスコンシン州ミルウォーキー）３部、アニリングリシジルエーテル（Ｐａｃｉｆｉｃ  Ｅｐｏｘｙ  Ｐｏｌｙｍｅｒｓ）２．１４部、ベンジルジメチルアミン（Ａｌｄｒｉｃｈ  ｃｈｅｍｉｃａｌ、ウィスコンシン州ミルウォーキー）０．１部、銀フレークＬＣＰ１−１９ＶＳ（Ａｍｅｓ  金ｓｍｉｔｈ、ニューヨーク州グレンズフォールズ）２３．９部で構成される。オーム／平方／ミルによる導電率測定を用いて試験した結果は、許容可能なものである（約０．０２０  オーム／ｓｑ／ミル）。
【０１１９】
別の実施形態においては、米国特許第６，３４４，１５７号及び米国特許第６，５８３，２０１号では、腐食防止剤、脱酸素剤又は導電接着剤に使用される金属キレート剤の使用が開示されている。
【０１２０】
場合によっては、添加剤を銀エポキシに添加し、導電率を安定化又は改善させることができる。少なくとも１つの実施形態においては、銀エポキシは、ビスフェノールＦエポキシ樹脂（Ｄｏｗ  Ｃｏｒｐｏｒａｔｉｏｎ、ミシガン州ミッドランド）３．４部、（エアプロダクトアンドＣｈｅｍｉｃａｌ、ペンシルバニア州アレンタウン）１．１部、銀フレーク（Ａｍｅｓ  金ｓｍｉｔｈ、ニューヨーク州グレンズフォールズ）２０．５部、及びジエタノールアミン（Ａｌｄｒｉｃｈ、ウィスコンシン州ミルウォーキー）０．０３部で構成される。結果は、導電率（約０．０２０オーム／ｓｑ／ミル）及び界面接触（約１９０オーム）について許容可能である。
【０１２１】
本特許の他の場所で述べるように、スパッタ又は真空処理による金属コーティングはシール部を越え、電気接続部として使用されるガラス縁部を覆って延びることができる。金属コーティングは、上述した耐食金属の基準に適合する必要がある。このコーティングとの電気接続は、バネクリップで行うことができ、又は半田を金属コーティングに直接施工することができる。
【０１２２】
ガラス上の半田可能な金属コーティングの少なくとも１つの実施形態において、クロムを下層としてコーティングし、次いで、ロジウム、イリジウム、パラジウム、ルテニウム、又はオスミウムなどの何らかの白金族金属、又は銅、銀、又は金でコーティングし、或いは、上記の合金をスズ／鉛含有半田を用いて半田することができる。
【０１２３】
別の実施形態においては、クロムを下層としてコーティングし、次いで、ロジウム、イリジウム、パラジウム、ルテニウム、又はオスミウムなどのいずれかの白金族金属でコーティングし、次に、銅、銀、又は金でコーティング適用するか、或いは上記の合金は、スズ／鉛含有半田を用いて半田することができる。
【０１２４】
現行の自動車構造においては、半田などの鉛ベースの成分の使用に対する制限がある。銀、ビスマス、スズ、亜鉛、銅及び／又はアンチモンを含むスズ／亜鉛  スズ／銀、インジウムベース半田などの他の半田、銀半田、又は他の非鉛含有合金を半田材料として使用することができる。利用することができる半田システムは、誘導加熱、ＩＲ加熱、超音波、ウェーブ半田付け、又は半田ごてである。
【０１２５】
導電エポキシに対する電気相互接続部として薄い共形の導電性バスクリップ材料を有することの別の利点は、特に第１の要素が第２の要素よりも大きい場合に第１の基板の反射における歪を低減することである。歪は、高温シール硬化、及びシールと導電クリップとの間の熱膨張率の差の結果として生じる可能性がある。特により可撓性の基板を使用したときには、クリップ材料が肉厚になる程、より大きな歪が見られる。クリップ材料が薄くなる程、ミラーの裏面まで第３の表面の周りに巻くのに使用される場合に目立たなくなる利点がある。これは、クリップが巻かれるポイントで第１及び第２の要素が位置合わせされるときに特に該当する。第１の要素が第２の要素を過ぎて延びると、クリップを完全に見えないように隠すことができる。
【０１２６】
（実施例）
エレクトロクロミックミラーを前部及び後部の要素の両方について平坦な１．６ｍｍ厚のガラスで作製した。前部要素は、３つの側面で０．０４０インチより大きく（オフセット）切断した。内方側（運転者に最も近い側）には、部品の充填及び閉塞を容易にするためオフセットはなかった。００２インチ厚の感圧接接着剤を有する０．００１インチｘ０．５インチｘ０．７５インチの銀箔を第２の要素の頂部と底部とに施工した。共形導体が０．００１０インチから０．０３０インチの表面３に接触し、次いで、第４の表面に巻き付けた。次に、１次シール材料を第１の要素の周辺部周りに分配し、３つの側面上のオフセットが約０．０４０インチ、シール材料と第１の要素の第２の表面の頂部及び底部縁部の両方のガラス要素の縁部との間に０．０４０インチを残した。次いで、第２の要素を第１の要素に取り付け、要素間で０．００６インチの空間を残した。シール材料を硬化させ、これらの要素をこの離間した関係で固定した。１次シールの硬化後、導電エポキシを部品の頂部及び底部の縁部から部品内に注入することによって、共形の導体の第３の表面部分を封入して該第３の表面部と電気的接触を形成した。１次シール及び導電シールを分配する方法は、同時に両方のエポキシを分配する二重分配システムによって迅速且つ容易に行うことができる点に留意されたい。次いで、導電エポキシを硬化させた。共形導体全体に第１の表面反射の歪がないかミラーを検査したところ、歪は見つからなかった。０．００３インチ厚のニッケル又はステンレス鋼又は銅クリップを用いて同様のミラーを構成すると、クリップの真上の区域で第１の表面周辺部近傍に視角歪を認めることができる。
【０１２７】
本特許の他の場所で言及するように、第２及び第３の表面の導電電極に対する電気接点を確立させるには、通常、幾つかの個別設計上の構成要素の調整を必要とする。図８ａから図８ｉを参照すると、電気クリップの様々な選択肢が示されている。電気クリップの配置については、導電材料と合わせて本明細書全体を通じて検討される。
【０１２８】
好適な導電材料は、２７．０ｇのＤｏｗ３５４樹脂−ビスフェノールＦエポキシ機能性樹脂を含む。粘度は、好ましくは〜４０００ｃＰ  ９．０３ｇのＡｉｒ  Ｐｒｏｄｕｃｔｓ  Ａｎｃａｍｉｎｅ  ２０４９−脂環式アミン硬化剤である。粘度は、好ましくは〜６０ｃＰ、１６４ｇのＡｍｅｓ  金ｓｍｉｔｈ  ＬＣＰ  １−１９ＶＳ銀−タップ密度〜３ｇ／ｃｃの銀フレーク、平均粒度〜６ミクロンである。
【０１２９】
本明細書で説明するように、少なくとも１つの実施形態は、要素の周辺部を囲む周囲材料を含む。好適な周囲材料は、１２０ｇのある充填剤（すなわち、Ａｍｅｓ  金ｓｍｉｔｈから販売されている０．４０ｇの６−２４銀フレーク、１．００ｇの銀コーティングガラスフレーク（すなわち、Ｐｏｔｔｅｒｓ  ｉｎｄｕｓｔｒｉｅｓから販売されているＣｏｎｄｕｃｔ−ｏ−ｆｉｌ）、１２．０ｇのＳｃｈｏｔｔ  ｇｌａｓｓから販売されている粉砕ＳＫ−５ガラス充填剤、又は粉砕して粉体にし、３２５メッシュでふるい処理したその組合せ）を添加したＤｙｍａｘ  ４２９を含む。幾つかの手法を用いてこの材料をミラー縁部に適用することができる。１つの手法は、この材料を針（〜１８ゲージ）付きの３０ｃｃ注射器に装填することである。針は、要素がロボットアーム又は他の機械装置で機械式に回転されている間にこの要素の縁部上に周囲材料を空気圧（＜５０ｐｓｉ）で分配するように、垂直位置に向けることができる。その後、適用した縁部材料を紫外光で硬化させることができる。２０秒以下で完全な硬化を達成することができる。また、ロボットを利用すると硬化中に部品を回転させて垂れを防止することができる。
【０１３０】
周囲材料の目的は、バス構成要素を保護し、導電材料、クリップ、シール、ガラス縁部などの可視構成要素を隠し、ガラスの切断縁部を保護し、ミラー要素の魅力的な視覚的外観をもたらすことである。またこれは、従来のプラスチック製ベゼル、グロメット、エラストマーベゼルなどを用いて達成することができる。
【０１３１】
多くの異なる材料（エポキシ、シリコーン、ウレタン、アクリラート、ゴム、ホットメルトなど）及び硬化メカニズムをこの縁部処理に用いることができる。好適な硬化法は、紫外線照射である。紫外線照射に部分的に不透明な充填剤、染料、又は顔料を使用した場合、紫外線熱硬化の組合せを用いることができる。ガラス又は反射性の銀などの充填剤は、透過、散乱、又は内部反射による紫外光の透過を助け、良好な硬化深度を得るのに好適である。周囲材料は、灰色又は研磨処理ガラス縁部の外観と類似した外観を有するか、或いは暗色又は黒色であるのが好ましい。色は、有機染料、雲母、含浸雲母、顔料、及び他の充填剤を用いることにより異なるようにすることができる。異なる充填剤及び異なる充填材の量を選択することによって、より暗い、より濃灰色系の外観を得ることができる。粉砕ガラスの量が少ない程、上記の配合の色が暗色化及び平坦化されることになる。縁部材料の樹脂結合剤とは異なる屈折率を有する粉砕ガラス（フレーク又は他のガラス粒子）だけを使用すると、研磨処理ガラス縁部又は粗いペンシル型の縁部の外観が得られる。添加剤が含まれる媒体よりも高密度の添加剤もある。ヒュームドシリカを添加すると、より重い成分（金属粒子及びガラス粒子）の固化を防止するのを助けることができ、好ましい方法では重量比２％のヒュームドシリカで十分であることが判明した。
【０１３２】
周囲材料を要素縁部に適用する他の方法としては、ロール、車輪、ブラシ、ドクタバー、成形コテ、噴霧又はプリントで周囲材料を適用することが含まれる。
【０１３３】
車両外装用に選択した周辺縁部材料は、以下の試験基準を満足することが好ましく、これらの基準は、一般的な自動車に関連する外部環境をシミュレートし、すなわち、ＵＶ安定性（ＵＶ耐候試験機で２５００ｋＪ）、ＵＶに直接露光されたときの材料の黄色化、亀裂、ひびが無いこと；耐熱性−色変化が僅か又は無いこと、接着力の低下無きこと；耐湿性−色変化が僅か又は無いこと、接着力の低下無きこと；熱サイクル−接着力の低下無きこと、亀裂無し；ＣＡＳＳ又は塩水噴霧−下層の金属コーティング及び導電エポキシシステムの保護；接着力の低下無きこと、及び下層の腐食の目視可能な徴候が無いこと、高圧水試験−前回規定の試験で部品を試験した後に接着力の低下無きことである。
【０１３４】
自動車外装用に選択した周辺縁部材料は、以下の試験基準を満足するのが好ましい。これらの基準は、一般的な自動車に関連する外部環境をシミュレートし、すなわち、ＵＶ安定性（ＵＶ耐候試験機で２５００ｋＪ）、ＵＶに直接露光されたときの材料の黄色化、亀裂、ひびが無いこと；耐熱性−色変化が僅か又は無いこと、接着力の低下無きこと；耐湿性−色変化が僅か又は無いこと、接着力の低下無きこと；熱サイクル−接着力の低下無きこと、亀裂無し；ＣＡＳＳ又は塩水噴霧−下層の金属コーティング及び導電エポキシシステムの保護；接着力の低下無きこと、及び下層の腐食の目視可能な徴候が無いこと、高圧水試験−前回規定の試験で部品を試験した後に接着力の低下無きことである。
【０１３５】
更に図７ａ−図７ｎを参照すると、第２及び第３の表面の電気接点構成に関する様々な実施形態が示されている。図７ａから図７ｎは、第１の表面材料スタック、第２の表面材料スタック、第３の表面材料スタック、及び／又は第４の表面材料スタックを有する、本明細書の他の場所で説明したものと類似の構成を示す。スタックという用語は、本明細書では、基板の所与の表面に近接して配置される材料を意味するのに使用される。引用によりその開示内容が本明細書に組み込まれる、同一の譲受人によって譲受された米国特許第６，１１１，６８４号、米国特許第６，１６６，８４８号、米国特許第６，３５６，３７６号、米国特許第６，４４１，９４３号、米国特許第６，７００，６９２号、米国特許第５，８２５，５２７号、米国特許第６，１１１，６８３号、米国特許第６，１９３，３７８号、米国特許第６，８１６，２９７号、米国特許第７，０６４，８８２号、米国特許出願公開第２００４−００３２６３８号で開示されているような材料のいずれかを利用して、親水性コーティングなどの単一表面コーティングを定めることができることを理解されたい。第２、第３及び第４の表面スタックは、本明細書で開示されているもの、或いは各開示内容全体が引用により本明細書に組み込まれる、同一の譲受人によって譲受された米国特許第５，８１８，６２５号、米国特許第６，１１１，６８４号、米国特許第６，１６６，８４８号、米国特許第６，３５６，３７６号、米国特許第６，４４１，９４３号、及び米国特許第６，７００，６９２号で開示されているようなものであるのが好ましい。
【０１３６】
図７ｄから図７ｉは、それぞれ、第２及び第３の表面の導電電極に対するアノード及びカソード接続部の構成に関する様々な実施形態を示す。第３の表面導電電極のシート抵抗は、第２の表面導電電極のシート抵抗よりも下回るのが好ましい。従って、カソード接点面積は、実質的にアノード接点面積よりも小さいものとすることができる。ある実施形態においては、アノードとカソード接続部を逆にすることができることを理解されたい。
【０１３７】
図７ｊの構成を用いて、スペクトルフィルタを組み込まないベゼル無し又は狭いベゼルのバックミラー組立体を構成することができる。周辺シール及び電気接点手段７４８ｊ１、７４８ｊ２を共にミラー縁部に実質的に移動させた場合、スペクトルフィルタ材料がシール／接点区域を覆う要件は存在しない。ミラー要素構造に対するこの手法を用いると、ミラー要素は、グレア状態時には周辺縁部に対して実質的に完全に暗色化する。この手法では、シール及び接点区域の大部分又は全てを、実質的にミラー基板１、表面２及び基板２、表面３から基板１と基板２の縁部に移動することができる。
【０１３８】
少なくとも１つの実施形態においては、第１の基板の頂縁部と第２の基板の底縁部は、導電エポキシでコーティングされ、導電率を各基板上の導電電極から基板縁部に移行させた。導電エポキシは、３．３６ｇのＤ．Ｅ．Ｒ．３５４エポキシ樹脂（Ｄｏｗ  Ｃｈｅｍｉｃａｌ、ミシガン州ミッドランド）、１．１２ｇのＡｎｃａｍｉｎｅ２０４９（Ａｉｒ  Ｐｒｏｄｕｃｔ  ａｎｄ  Ｃｈｅｍｉｃａｌｓ、ペンシルバニア州レディング）、３．０から４．０ｇ／ｃｃの７μｍタップ密度の平均粒度を有する２０．５ｇの銀フレークを完全に混合して均一ペーストにして用いて配合するのが好ましい。この導電エポキシ混合物は、基板縁部に容易に施工することができる粘性の低い導電塗料を生成するのに十分なトルエンで薄化した。コーティングした基板を１５分から２０分間６０℃のオーブンに入れ、トルエンを蒸発させた。
【０１３９】
導電粒子（Ｚ軸導体）を疎に充填したエポキシの均一な層を０．００１インチ厚の銅箔に施工した。Ｚ軸エポキシ（５ＪＳ６９Ｅ）を以下の様に配合した。１８ｇのＤ．Ｅ．Ｎ．４３８、２ｇのＤ．Ｅ．Ｎ．４３１（Ｄｏｗ  Ｃｈｅｍｉｃａｌ、ミシガン州ミッドランド）、１，６ｇのＵＳ−２０６ヒュームドシリカ（Ｄｅｇｕｓｓａ  Ｃｏｒｐｏｒａｔｉｏｎ、オハイオ州ダブリン）、６．８６ｇのＡｎｃａｍｉｎｅ２０４９、及び１０．０ｇの銀フレークＦＳ２８（Ｊｏｈｎｓｏｎ  Ｍａｔｔｈｅｙ、ロイストン、英国ハートフォードシャー）をブレンドして均一なペーストにした。銀フレーク充填剤は、タップ密度が２．３ｇ／ｃｃで、平均粒度が２３μｍであった。このエポキシ配合法による硬化薄膜は、ｚ軸で導電性を帯び、ｘ軸又はｙ軸では導電性を帯びなかった。このｚ軸導電エポキシは、銅箔上に薄い均一の厚みで広がるのに適した粘度を生成するのに十分なトルエン又はＴＨＦ溶剤で薄化した。次いで、溶剤を約５分間６０℃のオーブンで蒸発させた。エポキシは、溶剤蒸発後は若干粘着性があった。実質的にはオフセット無しで、２つの基板の縁部を位置合わせした。基板間のギャップは、精密なサイズを有するＰＭＭＡビーズをスペーサとして使用することにより正確に維持された。約２ｍｍ幅のＫａｐｔｏｎテープ小片を基板とセルスペーシングの両方の縁部にわたって延びる一端に対して使用した。Ｋａｐｔｏｎテープは、最終的には組み付け後にセルから除去され、エポキシで湿潤していないＫａｐｔｏｎテープ区域が充填口として使用されることになる。次いで、ｚ軸導電エポキシを有する銅箔をその部品の周辺縁部に適用し、エポキシが両基板縁部を完全に湿潤するようにした。次に、要素を２００℃のオーブン内に１５分間置いて硬化させた。硬化後、各側部上で銅箔内の小さな分離部を形成し、部品底部にある銅箔から頂部の銅箔を電気絶縁した。Ｋａｐｔｏｎテープを覆っていた銅箔とＫａｐｔｏｎテープを除去した。除去されたＫａｐｔｏｎテープで生成された開口部は、その部品の充填に使用される。次いで、その開口部をＵＶ硬化性接着剤で閉塞した。反対側の開口部も同様にＵＶ硬化性接着剤で閉塞したが充填前であった。
【０１４０】
図８ａから図８ｎは、電気クリップの構成に関する様々な実施形態を示す。一般的に、個々のクリップは、ほぼ「Ｊ」字形の断面を定めるように示されている。
【０１４１】
図８ａの実施形態は、固定される電気接続ポスト（図示せず）に対応するように構成されたＪクリップ８８４ａを示す。少なくとも１つの実施形態においては、第１及び第２の電気クリップは、キャリアプレート（図１０から図１０ｃについて本明細書で詳細に説明）と組合せて構成され、「プラグ」型電気コネクタを形成する。Ｊクリップは、縁部８８３ａと内側要素部分８８２ａとを含む。内側要素部分は、第１の基板と第２の基板との間に位置決めされ、導電性エポキシ、半田、又は導電接着剤と電気的に接触して材料の第２の表面又は第３の表面スタックとの電気接点を形成するように構成される。
【０１４２】
図８ｂは、導電材料との機械的及び／又は電気的接触を少なくとも部分的に助けるように内側要素部分８８２ｂを貫通して延びる一連のアパーチャを示す。Ｊクリップ８８４ｂは、ワイヤ接続機能部８６６ａと、縁部８８３ｂとを含む。ワイヤ接続機能部は、半田又は圧着型ワイヤ接続部に対応するように構成することができる。
【０１４３】
図８ｃから図８ｅは、摩擦嵌合穴８８７ｃ、８８７ｄ、８８７ｅを有する電気接続スタブを含む様々なＪクリップ構成８８４ｃ、８８４ｄ、８８４ｅを示す。各Ｊ−クリップは、縁部８８３ｃ、８８３ｄ、８８３ｅと内側要素部分８８２ｃ、８８２ｄも８８２ｅとを有する。図８ｃは、Ｊクリップが図８ｄのＪクリップと同じ長さではなく、高さがより高いように折り畳まれたＪクリップの部分８５５ｃを有することを示している。図８ｅは、材料の膨張率の変動に対応するように応力除去区域を提供するクリップの第３の部分を貫通する一連のアパーチャ８８１ａを示す。
【０１４４】
図８ｆは、ワイヤ接触区域を要素から空間的に分離するように構成されたワイヤクリンプ８８６ｆと共にＪクリップ８８４ｆのＪクリップ８８４ｆの隆起部分８８５ｆを示す。このＪクリップは、縁部８８３ｆと、内側要素部分８８２ｆとを含む。
【０１４５】
図８ｇは、ワイヤクリンプ８８６ｇ、縁部８８３ｇ、及び内側要素部分８８２ｇを含むＪクリップ８８４ｇを示す。図８ｈは、ワイヤクリンプ８８６ｈと、縁部８８３ｈと、内側要素部分８８３ｈとを含むＪクリップ８８４ｈを示す。内側要素部分は、機械的及び／又は電気的接触を容易に強化するための一連のアパーチャ８８１ｈを含む。図８ｉは、ワイヤクリンプ８８６ｉと、縁部８８３ｉと、内側要素部分８８３ｉとを含むＪクリップ８８４ｉを示す。図８ｊは、ワイヤクリンプ８８６ｊと、縁部８８３ｊと、内側要素部分８８３ｊとを含むＪクリップ８８４ｊを示す。
【０１４６】
図８ｋは、基板に対する接着部分がより長いことを除き、図８ａと類似したＪクリップ８８４ｋを示す。このＪクリップは、縁部８８３ｋと、内側要素部分８８２ｋとを含む。
【０１４７】
図８ｌは、応力除去のための２つの大きなアパーチャ８８６ｌ並びに電気接続配置を強化するための４つのバンプ８８７ｌとを有するＪクリップ８８４ｌを示す。このＪクリップは、縁部８８３ｌと、内側要素部分８８２ｌとを含む。
【０１４８】
図８ｍは、ワイヤクリンプ８８６ｍと、縁部８８３ｍと、内側要素部分８８３ｍとを含むＪクリップ８８４ｍを示す。図８ｎは、ワイヤクリンプ８８６ｎと、縁部８８３ｎと、内側要素部分８８３ｎとを含むＪクリップ８８４ｎを示す。
【０１４９】
電気光学ミラーは、ミラー要素の縁部と電気バス接続部とを覆うベゼルを組み込むことが多い。更に、ミラー縁部及びバス接続部は、ポッティング材料又は封止剤内に封入されることが多い。ミラーが機能を維持している限り、ミラー縁部とバス接続部の美観は問題ではない。これとは対照的に、ベゼルのない電気光学ミラーは、通常、環境に曝されるミラー要素縁部及び関連する電気バス接続部の両方を有する。バス接続部は、通常、成形クリップ又はストリップなどの金属部材（腐食に関するこの説明全体通じて金属という用語は、純粋金属又は金属合金を表すことができる）を用いる。ベゼル付き電気光学ミラーは、銅又は銅合金製の成形金属クリップ又はストリップを有することが多い。これらの成形クリップ又はストリップの外観及び耐食性は、良好な美観を車両の寿命にわたって維持するようにする場合に重要になる。銅及び銅合金は、ＥＣ外部ミラーが曝される塩を含んだ湿潤環境では腐食して緑色になる傾向がある。これは、美観的に容認できないものである。金属バスが直接見えない場合であっても、成形金属クリップ又はストリップは典型的には、通常は０．０１０１インチ厚、更に典型的には０．００５インチ厚未満の薄い金属で形成される。これらの薄い金属片は短期間で腐食し、結果として構造的欠陥、電気的バネ接触力の損失、又は導通性の損失を生じる可能性がある。この問題は、ミラーの縁部及び／又は裏部が塗料又はコーティングで覆われる場合には最小限に抑えることができる。また、金属クリップは、共形コーティング、塗装又はワニス又は金属メッキ又はクラッディングなどのコーティングにより環境から保護することができる。適切な共形コーティングの実施例は、
１．２％（重量比）のＵＳ−２０６（Ｄｅｇｕｓｓａ）及び３％（重量比）のＵＶＩ−６９９２（Ｕｎｉｏｎ  Ｃａｒｂｉｄｅ  Ｃｏｒｐ、Ｄｏｗ  Ｃｈｅｍｉｃａｌの子会社）、０から３％（重量比）のＵＳ−２０６及び２％から５％（重量比）のＵＶＩ−６９９２を有する３５４ビスＦ樹脂（Ｄｏｗ  Ｃｈｅｍｉｃａｌ）からなるＵＶ硬化エポキシシステム
２．Ｈｕｍｉｓｅａｌ  １Ａ３３（Ｃｈａｓｅ  Ｃｏｒｐｏｒａｔｉｏｎ、ニューヨーク州ウッドサイド）などの溶媒和ウレタン共形コーティング
３．ペンタン３部（重量比）及びＶｉｓｔａｎｅｘ  ＬＭ−ＭＳ−ＬＣ（ＥｘｘｏｎＣｈｅｍｉｃａｌ）１部（重量比）からなる溶媒和ポリイソブチレン
である。
【０１５０】
保護金属メッキの例には、金、パラジウム、ロジウム、ルテニウム、ニッケル及び銀が含まれる。一般に、これらのコーティング又は表面メッキは、腐食を遅らせて電気バスの有効寿命を延ばすものである。しかしながら、最終的には腐食が発生することが多い。有効バス寿命を延ばす別の手法は、塩を含んだ環境で良好な耐食性を有する金属又は金属合金からバスクリップ又はストリップを形成することである。適切な金属には、金、白金、イリジウム、ロジウム、ルテニウム、パラジウム、及び銀を含む貴金属及び貴金属合金、並びにステンレス鋼、Ｈａｓｔａｌｌｏｙ  Ｃ、チタン／アルミニウム合金、チタンパラジウム合金、チタンルテニウム合金を含む、チタン、ニッケル、クロム、モリブデン、タングステン、及びタンタルの金属及び金属合金が含まれる。ジルコニウム及びその合金も、特定の環境では良好な性能を発揮する。キャス（ＣＡＳＳ）試験後のこれらの金属及び金属合金の幾つかを順位付けした表を本明細書に含める。順位付けは、４−許容できない腐食がある、３−明らかに腐食があるが許容可能である、２−明らかに軽い腐食がある、１−極めて軽い腐食がある／腐食なしである。
2007534981.tif 000024
【０１５１】
バス相互接続法に互いに密接した２つ又はそれ以上の異なる金属の使用を組み込む場合には、電界腐食の影響を考慮するのが好ましい。多くの相互接続法では、導電接着剤を利用する。これらの接着剤は、金、パラジウム、ニッケル、銀、銅、黒鉛、又は同様のものなどの導電粒子と共に埋め込まれる、エポキシ、ウレタン、フェノール、アクリル、シリコーン、又は同様のものなどの一般的に有機樹脂である。金属半田接合とは異なり、有機樹脂は呼吸する。湿気、酸素、及び他の気体は、有機樹脂を通って拡散し、腐食を引き起こす。異種金属が互いに密接しているときには、この腐食は、金属の電気化学電位差により加速される可能性がある。一般に、金属間の電気化学電位差が大きい程、電界腐食の確率が高い。従って、特に、生来的に非密閉型の導電接着剤が使用される場合、バスシステムで使用するのに選択された金属間の電気化学電位差を最小限に抑えることが望ましい。金属の一方又は両方がメッキされる場合、２つの金属の電気化学電位の中間の電気化学電位を有するメッキ金属を選択するのが好ましい。湿度及び温度が管理されているオフィス環境では、金属間の電気化学電位差は、０．５Ｖよりも大きくないのが好ましい。通常の環境では、電気化学電位差は、０．２５Ｖよりも大きくないのが好ましい。過酷な環境では、電気化学電位差は、０．１５Ｖよりも大きくないのが好ましい。導電接着剤の多くは、導電充填剤として銀微粒子又はフレークを使用する。銀は、コストと貴金属との間の良好な妥協点を提示する。また、銀は、優れた導電率を有する。Ｅｎｇｉｎｅｅｒｓ  Ｅｄｇｅ（ｗｗｗ．ｅｎｇｉｎｅｅｒｓｅｄｇｅ．ｃｏｍ）及びＬａｉｒｄ  Ｔｅｃｈｎｏｌｏｇｉｅｓ（ｗｗｗ．ｌａｉｒｄｔｅｃｈ．ｃｏｍ）によって供給されるものなどの金属電気適合性チャートで説明しているように、銀は、０．１５Ｖのアノード指数を有する。一般的にベゼル付きミラーにおけるバス接続部に使用されるスズメッキ銅又は銅合金は、０．６５Ｖのアノード指数を有する。スズメッキ銅を銀と接触した状態で使用すると、０．５Ｖの大きなアノード電位差は、管理されたオフィスなどの環境では許容可能である。車両の外部ミラーに関係する環境は、決して管理された環境ではない。０．４５Ｖより小さい電位差が望ましく、０．２５Ｖ未満の差が好適であり、０．１５Ｖ未満の差が最も好適である。
【０１５２】
2007534981.tif 000025
【０１５３】
金属間の電位差は、少なくとも部分的には電位が測定される腐食環境の性質に依存することに留意されたい。例えば、海水中で測定した結果は、淡水の場合とは若干異なる可能性がある。また、同一材料の不活性面と活性面との間では大きな差がある可能性があることに留意されたい。ステンレス鋼の表面のアノード電位は、硝酸及び／又は酸化塩の溶液を用いて不動態化処理によってかなり低減させることができる。アノード電位差は、例えば金、金／パラジウム合金、白金、ジルコニウム、カーボングラファイト、ロジウム、ニッケル、ニッケル−銅合金、チタン及びモネルと組合せて銀を使用した場合、最も好適な０．１５Ｖ以内に保つことができる。電位差は、例えば、ベリリウム銅、黄銅、青銅、銀半田、銅、銅−ニッケル合金、ニッケル−クロム合金、オーステナイト耐食鋼、大半のクロム−モリブデン鋼を用いて好適な０．２５Ｖ以内に保つことができる。電位差は、例えば１８−８ステンレス鋼又は３００シリーズステンレス鋼、高黄銅及び青銅、ネーバル黄銅、及びムンツメタルを使用することによって望ましい０．４０Ｖ以内に保つことができる。メッキを用いる場合には、メッキ材をこれらのアノード電位範囲内に有することが望ましく、互いに密接している２つのベースメタルの間の電位を有するのが最も好ましい。例えば、金、パラジウム、ロジウム、ルテニウム、ニッケル又は銀メッキは、一般にこれらの要件を満足する。電気バスは、一般にスペード型コネクタ又は半田継手を使用してＥＣミラー駆動電圧源に接続される。半田付け継手又は接続部を使用する場合、バス金属は、半田付け可能であるのが好ましい。金、パラジウム、ロジウム、ルテニウム、ニッケル、銀及びスズなどのメッキは、バスクリップの半田性を高めることができる。例えば、スズが好適なメッキではないとしても、スズメッキステンレス鋼のバスクリップは、普通ステンレス鋼クリップと比較べて半田付けが容易である。半田を扱い易いより好ましい基板／メッキの組合せは、パラジウム、銀、ニッケル又はロジウムメッキを有するステンレス鋼である。ステンレス鋼とニッケルメッキ、続いて銀、パラジウム、金、ロジウム、又はルテニウムのメッキが好ましい材料である。他の好適な材料には、ニッケル、銀、銅、パラジウム、ロジウム、及びルテニウムのメッキを有するタンタル、ジルコニウム、タングステン、及びモリブデンを含む金属又は金属合金が含まれる。他の好適な材料は、ニッケル及び／又は銀メッキを有するタンタル又はニッケルを含む金属又は金属合金である。安定性を向上させるためには、ベースメタルの表面を不動態化するのが望ましい。
【０１５４】
ここで図９ａ及び図９ｂを参照すると、キャリア組立体によって受けられた後の第１の基板９１２ｂ及び第２の基板９０２ｂを含むミラー要素が示されている。キャリア組立体は、成形しやすい周辺把持部９０３ａ、９０３ｂと一体化された実質的に剛性の部分９０１ａ、９０１ｂを含む。実質的に剛性の部分及び成形しやすい周辺把持部は、同時成形するか、個々に成形して互いに接着するか、互いに摩擦嵌合するように設計するか、互いに締り嵌めするように設計するか、個々に成形して共に溶融するか、又はこの組合せを行うことができる。いずれの場合でも、成形しやすい周辺把持部９０３ａ、９０３ｂは、成形しやすい周辺把持部とクラウン９１３を越える周囲材料との間の境界面９０９を生じさせ、クラウン近傍から先端９０７近傍まで、要求に応じてキャリア組立体に近接した要素を少なくとも部分的に保持する保持力が発生するように設計するのが好ましい。追加の接着材料９０５ａ、９０５ｂを利用して、キャリア組立体に近接した要素を更に保持することができる。周辺部９０３ａ、９０３ｂは、クラウン９０３ａ９０３ｂの剛性部９０１ａ９０１ｂ側の境界面９１１に沿って保持力が同様に発生するように周囲材料９６０に接着する材料で少なくとも部分的に構成することができ、このような場合、周辺部９０３ａ、９０３ｂは、図９ｂに示すようにクラウンの手前まで、又はクラウンの真上まで延びることができることを理解されたい。周辺部先端９０７は、周辺部がクラウンを越えて延びるか否かに関係なく、要素への視覚的に魅力的な移行をもたらすように僅かに先細であるのが好ましい。周囲材料の形状は、表面９１５にほぼ平行な少なくとも１つの縁部を形成するように変えることができ、周辺部は、クラウンと境界面９０９との間のより顕著な移行をもたらすように設計することができることを理解されたい。
【０１５５】
図９ｃは、キャリア９０１ｃ及び周辺部９０３ｃ内に位置決めされた第１の基板９１２ｃと第２の基板９０２ｃとを含む要素を示す。この構成は、成形しやすい周辺把持部分の成形したままの状態を典型的に表している。図９ｂは、通常、成形しやすい周辺把持部分の取り付け位置を典型的に表している。この取り付け位置によって、成形しやすい周辺把持部は、ガラス外形の可能性のある凹凸に対し共形になることができる。図９ｂは、キャリアの剛性部分と成形しやすい周辺把持部分との間の機械的連結を示している。これは、成形法によって接着又は接合されるかに関わらず互いに接合されることが意図されていない材料には有益である。この機械的連結は、必要に応じて組立体周辺部周りに離間して配置することができる。図９ｃは、機械的連結の無い部分を示している。両方の部分は、必要に応じて用いることができる。図９ｂと図９ｃ間のもう１つの差異は、キャリアの裏側から離れた成形しやすい周辺把持部の高さである。図９ｂは、ヒータ／フォーム組立体の代わりにガラスと組立体との間に成形しやすい周辺把持部の一部を置くことによって、成形しやすい周辺把持部のキャリア裏側からの高さを制限している。これによって、ハウジング内での衝突状態が潜在的に回避される。図９ｃを使用すると、ヒータ／フォーム組立体をガラス周辺部縁部まで置くことが可能となる。これによって、縁部までガラス組立体の加熱が可能となる。しかしながら、これは、ミラーハウジング内でミラー組立体の衝突状態が生じる可能性がある。
【０１５６】
ここで図９ｄから図９ｍを参照すると、周辺部把持部を有する様々なキャリアプレートが示されている。図９ｄから図９ｇは、一体化された周辺部把持部９０３ｄ、９０３ｅ、９０３ｆ、９０３ｇを有するキャリアプレート９０１ｄ、９０１ｅ、９０１ｆ、９０１ｇを示す。少なくとも１つの実施形態においては、周辺部把持部は、「Ｓ字」断面形状を有し、一連の交互するランド９０３ｄ１、９０３ｅ１、９０３ｆ１及びアパーチャ９０３ｄ２、９０３ｅ２、９０３ｆ２を含む。Ｓ字形状と交互するランド及びアパーチャとを組合せることにより、要素とキャリアプレート／周辺部把持部との間の膨張率の差異に対応するためのフープ応力除去が可能となる。
【０１５７】
図９ｈは、キャリアプレート９０１ｈ及び周辺部把持部９０３ｈ内で１次シール材料９７８ｈを介して互いに対し離間した関係で保持される第１の基板９１２ｈ及び第２の基板９０２ｈを含む要素を示す。好適な実施形態においては、周辺部把持部は、要素とキャリアプレート／周辺部把持部との間の膨張率の変動に対応するために、要素とキャリアプレートの外側部分との間に挟持された圧縮可能材料を含む。
【０１５８】
図９ｉは、キャリアプレート９０１ｉ及び周辺部把持部９０３ｉ内で１次シール材料９７８ｉを介して互いに対し離間した関係で第１の基板９１２ｉ及び第２の基板９０２ｉを含む要素を示す。この実施形態においては、周辺部把持部は、要素とキャリアプレート／周辺部把持部との間の膨張率の変動に対応するために、要素とキャリアプレートとの間に挟持された圧縮可能材９０４ｉを含む。
【０１５９】
図９ｊは、周辺部把持部９０３ｊを枢動可能に取り付けるための旋回部９０１ｊを有するキャリアプレート９０１ｊを示す。周辺部把持部が旋回部の周りに枢動が許されるのは、要素とキャリアプレート／周辺部把持部との間の膨張率の変動に対応するものである。
【０１６０】
図９ｋは、周辺部把持部９０３ｋを有するキャリアプレート９０１ｋを示す。周辺部把持部は、関連する要素（図示せず）に向かって傾くように成形されるのが好ましい。圧縮材料９０４ｋは、要素とキャリアプレート／周辺部把持部との間の膨張率の変動に対応するために設けられる。
【０１６１】
図９ｌは、周辺部把持部９０３ｌを有するキャリアプレート９０１ｌを示す。周辺部把持部は、関連する要素（図示せず）に向かって傾くように成形されるのが好ましい。一連の垂直方向に延びる圧縮要素９０４ｌは、要素とキャリアプレート／周辺部把持部との間の膨張率の変動に対応するために設けられる。
【０１６２】
図９ｍは、周辺部把持部９０３ｍを有するキャリアプレート９０１ｍを示す。周辺部把持部は、関連する要素（図示せず）に向かって傾くように成形されるのが好ましい。一連の水平方向の延びる圧縮要素９０４ｍは、要素とキャリアプレート／周辺部把持部との間の膨張率の変動に対応するために設けられる。
【０１６３】
ここで図１０ａから図１０ｃを参照すると、要素１０１２ａは、位置合わせプレート１００１ａ、１００１ｂと、電気回路基板１０２０ａ、１０２０ｂに近接して示されている。少なくとも１つの実施形態においては、接点ポスト１０８６ａ、１０８６ｂを有する電気クリップ１０８３ａ、１０８３ｂは、要素電気接続部１０８５ａ、１０８５ｂに接続されている。要素電気接続部は、導電性エポキシ、半田、導電接着剤又はエッジバネクリップによるものとすることができる。要素が電気回路基板と係合すると、接点ポストは、電気回路基板の穴１０２１ａ、１０２１ｂを貫通して受けられ、摩擦嵌合接点１０２２ａ、１０２２ｂ、１０２３ａ、１０２３ｂと摺動係合する。図１０ｃは、図１０ｂの対応する区域１０２７ｂの拡大図を示す。少なくとも１つの実施形態においては、位置合わせプレートは、電気回路基板のアパーチャ１０２４ｂ、１０２５ｂとそれぞれ位置合わせされるアパーチャ１００３ａ、１００４ａを含む。位置合わせピン（図示せず）が、組立体内の個々の構成要素を正確に位置決めするために、ハウジング又はベゼル内などの関連するミラー組立体内の他の場所に設けられるのが好ましい。少なくとも１つの実施形態においては、位置合わせプレートは、回路基板内の対応する穴との位置合わせするために接点ポストが受けられるアパーチャ１００２ａを含む。少なくとも１つの実施形態においては、位置合わせプレートは、構成要素を完全な組立体内に正確に固定するための特徴部１００５ａ、１００５ｂ、１００６ａ、１００６ｂを含む。電気回路基板は、マイクロプロセッサ及び／又はディスプレイドライバ、コンパスセンサー、温度センサー、湿気検出システム、外部ライト制御システム、及び少なくとも１つのミラー要素調光回路と部分的に共有されるオペレータインタフェースなどの他の電気構成要素を含むことができる点を理解されたい。
【０１６４】
上記の説明及び添付図面は、例証の目的のものであり、図示し且つ説明した特定の実施形態に本発明をどのようにも限定するものと解釈すべきではない点を理解されたい。添付の請求項は、均等物の教義並びに適用される特許法及び規則の範囲内に含まれるものと解釈すべきである。
【図面の簡単な説明】
【０１６５】
【図１】制御車両を示す図である。
【図２ａ】電気光学ミラー要素を組み込んだ組立体を示す図である。
【図２ｂ】外部バックミラーの拡大図である。
【図３】電気光学ミラー要素を組み込んだ内部バックミラー組立体を示す図である。
【図４ａ】第１の表面の平面図である。
【図４ｂ】第４の表面の平面図である。
【図４ｃ】電気光学ミラー要素の断面図である。
【図４ｄ】第４の表面の平面図である。
【図４ｅ】第２の基板の平面図である。
【図５】図４ｃの拡大図である。
【図６】様々な電気光学要素の構成要素の色関連特性のグラフである。
【図７ａ】第２及び第３の表面の導電電極に対して外部電気接続を確立させるための様々な手法を示す図である。
【図７ｂ】第２及び第３の表面の導電電極に対して外部電気接続を確立させるための様々な手法を示す図である。
【図７ｃ】第２及び第３の表面の導電電極に対して外部電気接続を確立させるための様々な手法を示す図である。
【図７ｄ】第２及び第３の表面の導電電極に対して外部電気接続を確立させるための様々な手法を示す図である。
【図７ｅ】第２及び第３の表面の導電電極に対して外部電気接続を確立させるための様々な手法を示す図である。
【図７ｆ】第２及び第３の表面の導電電極に対して外部電気接続を確立させるための様々な手法を示す図である。
【図７ｇ】第２及び第３の表面の導電電極に対して外部電気接続を確立させるための様々な手法を示す図である。
【図７ｈ】第２及び第３の表面の導電電極に対して外部電気接続を確立させるための様々な手法を示す図である。
【図７ｉ】第２及び第３の表面の導電電極に対して外部電気接続を確立させるための様々な手法を示す図である。
【図７ｊ】第２及び第３の表面の導電電極に対して外部電気接続を確立させるための様々な手法を示す図である。
【図７ｋ】第２及び第３の表面の導電電極に対して外部電気接続を確立させるための様々な手法を示す図である。
【図７ｌ】第２及び第３の表面の導電電極に対して外部電気接続を確立させるための様々な手法を示す図である。
【図７ｍ】第２及び第３の表面の導電電極に対して外部電気接続を確立させるための様々な手法を示す図である。
【図７ｎ】第２及び第３の表面の導電電極に対して外部電気接続を確立させるための様々な手法を示す図である。
【図８ａ】第２及び第３の表面の導電電極に対して外部電気接続部を確立させるための様々な電気クリップを示す図である。
【図８ｂ】第２及び第３の表面の導電電極に対して外部電気接続部を確立させるための様々な電気クリップを示す図である。
【図８ｃ】第２及び第３の表面の導電電極に対して外部電気接続部を確立させるための様々な電気クリップを示す図である。
【図８ｄ】第２及び第３の表面の導電電極に対して外部電気接続部を確立させるための様々な電気クリップを示す図である。
【図８ｅ】第２及び第３の表面の導電電極に対して外部電気接続部を確立させるための様々な電気クリップを示す図である。
【図８ｆ】第２及び第３の表面の導電電極に対して外部電気接続部を確立させるための様々な電気クリップを示す図である。
【図８ｇ】第２及び第３の表面の導電電極に対して外部電気接続部を確立させるための様々な電気クリップを示す図である。
【図８ｈ】第２及び第３の表面の導電電極に対して外部電気接続部を確立させるための様々な電気クリップを示す図である。
【図８ｉ】第２及び第３の表面の導電電極に対して外部電気接続部を確立させるための様々な電気クリップを示す図である。
【図８ｊ】第２及び第３の表面の導電電極に対して外部電気接続部を確立させるための様々な電気クリップを示す図である。
【図８ｋ】第２及び第３の表面の導電電極に対して外部電気接続部を確立させるための様々な電気クリップを示す図である。
【図８ｌ】第２及び第３の表面の導電電極に対して外部電気接続部を確立させるための様々な電気クリップを示す図である。
【図８ｍ】第２及び第３の表面の導電電極に対して外部電気接続部を確立させるための様々な電気クリップを示す図である。
【図８ｎ】第２及び第３の表面の導電電極に対して外部電気接続部を確立させるための様々な電気クリップを示す図である。
【図９ａ】バックミラー組立体において電気光学ミラー要素と併用されるキャリア／ベゼル組立体の様々な図である。
【図９ｂ】バックミラー組立体において電気光学ミラー要素と併用されるキャリア／ベゼル組立体の様々な図である。
【図９ｃ】バックミラー組立体において電気光学ミラー要素と併用されるキャリア／ベゼル組立体の様々な図である。
【図９ｄ】バックミラー組立体において電気光学ミラー要素と併用されるキャリア／ベゼル組立体の様々な図である。
【図９ｅ】バックミラー組立体において電気光学ミラー要素と併用されるキャリア／ベゼル組立体の様々な図である。
【図９ｆ】バックミラー組立体において電気光学ミラー要素と併用されるキャリア／ベゼル組立体の様々な図である。
【図９ｇ】バックミラー組立体において電気光学ミラー要素と併用されるキャリア／ベゼル組立体の様々な図である。
【図９ｈ】バックミラー組立体において電気光学ミラー要素と併用されるキャリア／ベゼル組立体の様々な図である。
【図９ｉ】バックミラー組立体において電気光学ミラー要素と併用されるキャリア／ベゼル組立体の様々な図である。
【図９ｊ】バックミラー組立体において電気光学ミラー要素と併用されるキャリア／ベゼル組立体の様々な図である。
【図９ｋ】バックミラー組立体において電気光学ミラー要素と併用されるキャリア／ベゼル組立体の様々な図である。
【図９ｌ】バックミラー組立体において電気光学ミラー要素と併用されるキャリア／ベゼル組立体の様々な図である。
【図９ｍ】バックミラー組立体において電気光学ミラー要素と併用されるキャリア／ベゼル組立体の様々な図である。
【図１０ａ】電気光学要素／電気回路基板相互接続部の様々な図である。
【図１０ｂ】電気光学要素／電気回路基板相互接続部の様々な図である。
【図１０ｃ】電気光学要素／電気回路基板相互接続部の様々な図である。
【図１】
2007534981.tif 000026
【図２ａ】
2007534981.tif 000027
【図２ｂ】
2007534981.tif 000028
【図３】
2007534981.tif 000029
【図４ａ】
2007534981.tif 000030
【図４ｂ】
2007534981.tif 000031
【図４ｃ】
2007534981.tif 000032
【図４ｄ】
2007534981.tif 000033
【図４ｅ】
2007534981.tif 000034
【図５】
2007534981.tif 000035
【図６】
2007534981.tif 000036
【図７ａ】
2007534981.tif 000037
【図７ｂ】
2007534981.tif 000038
【図７ｃ】
2007534981.tif 000039
【図７ｄ】
2007534981.tif 000040
【図７ｅ】
2007534981.tif 000041
【図７ｆ】
2007534981.tif 000042
【図７ｇ】
2007534981.tif 000043
【図７ｈ】
2007534981.tif 000044
【図７ｉ】
2007534981.tif 000045
【図７ｊ】
2007534981.tif 000046
【図７ｋ】
2007534981.tif 000047
【図７ｌ】
2007534981.tif 000048
【図７ｍ】
2007534981.tif 000049
【図７ｎ】
2007534981.tif 000050
【図８ａ】
2007534981.tif 000051
【図８ｂ】
2007534981.tif 000052
【図８ｃ】
2007534981.tif 000053
【図８ｄ】
2007534981.tif 000054
【図８ｅ】
2007534981.tif 000055
【図８ｆ】
2007534981.tif 000056
【図８ｇ】
2007534981.tif 000057
【図８ｈ】
2007534981.tif 000058
【図８ｉ】
2007534981.tif 000059
【図８ｊ】
2007534981.tif 000060
【図８ｋ】
2007534981.tif 000061
【図８ｌ】
2007534981.tif 000062
【図８ｍ】
2007534981.tif 000063
【図８ｎ】
2007534981.tif 000064
【図９ａ】
2007534981.tif 000065
【図９ｂ】
2007534981.tif 000066
【図９ｃ】
2007534981.tif 000067
【図９ｄ】
2007534981.tif 000068
【図９ｅ】
2007534981.tif 000069
【図９ｆ】
2007534981.tif 000070
【図９ｇ】
2007534981.tif 000071
【図９ｈ】
2007534981.tif 000072
【図９ｉ】
2007534981.tif 000073
【図９ｊ】
2007534981.tif 000074
【図９ｋ】
2007534981.tif 000075
【図９ｌ】
2007534981.tif 000076
【図９ｍ】
2007534981.tif 000077
【図１０ａ】
2007534981.tif 000078
【図１０ｂ】
2007534981.tif 000079
【図１０ｃ】
2007534981.tif 000080
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と
を含み、
前記スペクトルフィルタ材料のｂ*値が、前記少なくとも部分的に反射性の材料スタックのｂ*値よりも小さいことを特徴とする装置。
【請求項２】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記第１のほぼ透明な基板と前記第２の基板との間に位置決めされた１次シール材料と
を含み、
前記１次シール材料が、前記第２の基板の第４の表面から見たときに少なくとも部分的に可視であることを特徴とする装置。
【請求項３】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記第１のほぼ透明な基板と前記第２の基板との間に位置決めされたプラグ材料と
を含み、
前記１次シール材料が、前記スペクトルフィルタ材料内でビード歪を引き起こさないように構成されたスペーサビーズを含むことを特徴とする装置。
【請求項４】
少なくとも周辺部に近接した第２の表面上にスペクトルフィルタ材料を含む第１のほぼ透明な基板と、
第３の表面の少なくとも一部上に少なくとも部分的に反射性の材料スタックを有する第２の基板と、
前記少なくとも部分的に反射性の材料スタックと電気的に導通している導電性エポキシと、
前記導電性エポキシと電気的に導通しているＪクリップと
を含むことを特徴とする装置。
【請求項５】
少なくとも周辺部に近接した第２の表面上にスペクトルフィルタ材料を含む第１のほぼ透明な基板と、
バックミラー要素として構成される、第３の表面の少なくとも一部上に少なくとも部分的に反射性の材料スタックを有する第２の基板と、
摩擦嵌合電気コネクタと、前記ミラー要素上の少なくとも１つの電気接続ポストとを有する電気回路基板と
を含み、
前記電気接続ポストが、前記摩擦嵌合電気コネクタと電気的に導通していることを特徴とする装置。
【請求項６】
バックミラー要素として構成されることを特徴とする請求項１、２，３又は４に記載の装置。
【請求項７】
ガラス接触角に対して水接触角を変える前記第１のほぼ透明な基板の第１の表面上にコーティングを更に含むことを特徴とする請求項１、２、３、４又は５に記載の装置。
【請求項８】
前記被覆が、親水性であることを特徴とする請求項７に記載の装置。
【請求項９】
前記被覆が、疎水性であることを特徴とする請求項７に記載の装置。
【請求項１０】
前記第１のほぼ透明な基板と前記第２の基板との間に位置決めされた１次シール材料を更に含み、前記１次シール材料が、前記スペクトルフィルタ材内でビード歪を引き起こさないように構成されたスペーサビーズを含むことを特徴とする請求項１、２、４又は５に記載の装置。
【請求項１１】
前記スペクトルフィルタ材料が、クロムを含むことを特徴とする請求項１、２、３、４又は５に記載の装置。
【請求項１２】
前記第１のほぼ透明な基板と前記第２の基板との間に位置決めされた１次シール材料を更に含み、前記１次シール材料が、前記第２の基板の第４の表面から見たときに少なくとも部分的に可視であることを特徴とする請求項１、３、４又は５に記載の装置。
【請求項１３】
前記第１のほぼ透明な基板と前記第２の基板との間に位置決めされたプラグ材料を更に含み、前記プラグ材料が、前記第２の基板を介して紫外線硬化可能であることを特徴とする請求項１、３、４又は５に記載の装置。
【請求項１４】
摩擦嵌合電気コネクタと、前記ミラー要素上の少なくとも１つの電気接続ポストとを有する電気回路基板とを更に含み、前記電気接続ポストが、前記摩擦嵌合電気コネクタと電気的に導通していることを特徴とする請求項６に記載の装置。
【請求項１５】
少なくとも１つのＪクリップを更に含むことを特徴とする請求項１、２、３、４又は５に記載の装置。
【請求項１６】
前記Ｊクリップが、成形可能接点材料であることを特徴とする請求項１５に記載の装置。
【請求項１７】
第２の表面材料スタックと第３の表面材料スタックの少なくとも一方が、絶縁区域を生成する薄いレーザ線を含むことを特徴とする請求項１、２、３、４又は５に記載の装置。
【請求項１８】
外部ライト制御装置、湿気センサー、情報ディスプレイ、光センサー、死角インジケータ、ターンシグナルインジケータ、接近警報装置、オペレータインタフェース、コンパス、温度インジケータ、音声起動装置、マイク、調光回路、ＧＰＳ装置、通信システム、ナビゲーション支援装置、車線逸脱警告システム、適応走行制御装置、視覚システム、後方視覚システム、及びトンネル検出システムを含む群から選択された少なくとも１つの装置を更に含むことを特徴とする請求項１、２、３、４又は５に記載の装置。
【請求項１９】
前記スペクトルフィルタ材料のｂ*値が、前記少なくとも部分的に反射性の材料スタックのｂ*値よりも小さいことを特徴とする請求項２、３、４又は５に記載の装置。
【請求項２０】
前記Ｊクリップが、成形可能接点材料であることを特徴とする請求項４に記載の装置。